(57)【要約】【課題】比較的安価な金属材料としてアルミニウムに着目し、高い金属鏡面光沢を有するインク組成物を含むインクセットを構成することにより、印刷物上に金属光沢を有する塗膜を形成することが可能なインクセットを提供することを目的とする。また、２液型の光硬化型インク組成物において、保存中のゲル化を防止し、保存安定性に優れたインクセットを提供することを目的とする。【解決手段】金属顔料を含むメタリックインク組成物と、有彩色顔料を含む有彩色インク組成物、黒色顔料を含む黒色インク組成物、白色顔料を含む白色インク組成物からなる群から選択された少なくとも１種以上の光硬化型インク組成物と、を備えたインクセット、並びに金属顔料を含有するメタリックインク組成物と、色材を含有しない光硬化型インク組成物Ａと、有彩色顔料、黒色顔料、白色顔料からなる群から選択された少なくとも１種以上の色材を含有する光硬化型インク組成物Ｂと、を備えたインクセット。【選択図】なし【特許請求の範囲】
【請求項１】
金属顔料を含むメタリックインク組成物と、
有彩色インク組成物、黒色インク組成物、白色インク組成物からなる群から選択された
少なくとも１種以上の光硬化型インク組成物と、
を備えたインクセット。
【請求項２】
金属顔料を含有するメタリックインク組成物と、
色材を含有しない光硬化型インク組成物Ａと、
有彩色顔料、黒色顔料、白色顔料からなる群から選択された少なくとも１種以上の色材
を含有する光硬化型インク組成物Ｂと、
を備えたインクセット。
【請求項３】
前記金属顔料が、平板状粒子であり、該平板状粒子の平面上の長径をＸ、短径をＹ、厚
みをＺとした場合、該平板状粒子のＸ−Ｙ平面の面積より求めた円相当径の５０％平均粒
子径Ｒ５０が０．５〜３μｍであり、かつ、Ｒ５０／Ｚ＞５の条件を満たす金属顔料であ
る、請求項１又は２に記載のインクセット。
【請求項４】
前記光硬化型インク組成物が、少なくとも色材、光重合開始剤、重合性化合物を含有す
る、請求項１に記載のインクセット。
【請求項５】
前記光硬化型インク組成物Ａが、非水系であり、少なくとも、光重合開始剤と、重合性
化合物と、を含有する、請求項２に記載のインクセット。
【請求項６】
前記光硬化型インク組成物Ｂが、非水系であり、少なくとも、重合性化合物を含有し、
光重合開始剤を含有しない、請求項２に記載のインクセット。
【請求項７】
前記光重合開始剤が、ビスアシルフォスフィンオキサイド、モノアシルフォスフィンオ
キサイド、α−アミノケトン、α−ヒドロキシケトンからなる群から選択された少なくと
も２種以上である、請求項４又は５に記載のインクセット。
【請求項８】
前記重合性化合物が、Ｎ−ビニル化合物、エチレングリコールモノアリルエーテル、樹
枝状ポリマーからなる群から選択された少なくとも１種以上である、請求項４〜７のいず
れか１項に記載のインクセット。
【請求項９】
前記樹枝状ポリマーが、デンドリマー及び／又はハイパーブランチポリマーである、請
求項８に記載のインクセット。
【請求項１０】
請求項１〜９のいずれか１項に記載のインクセットを収容した液体収容器。
【請求項１１】
請求項１０記載の液体収容器を備える液体噴射装置。
【請求項１２】
インク組成物の液滴を吐出し、該液滴を記録媒体に付着させて記録を行うインクジェッ
ト記録方法において、
請求項１に記載のインクセットを用いて画像を形成する、インクジェット記録方法。
【請求項１３】
前記メタリックインク組成物と、
前記有彩色インク組成物、前記黒色インク組成物、前記白色インク組成物からなる群か
ら選択された少なくとも１種以上と、
を同時に吐出して任意の色調の画像を形成する、請求項１２に記載のインクジェット記
録方法。
【請求項１４】
前記メタリックインク組成物を用いて画像を形成した後に、前記有彩色インク組成物を
用いて任意の色調の画像を形成し、次いで前記黒色インク組成物及び／又は白色インク組
成物を吐出し、該吐出と同時に又は吐出した後に、形成された画像に対して硬化処理を行
う、請求項１２に記載のインクジェット記録方法。
【請求項１５】
前記メタリックインク組成物を吐出して画像を形成した後に、前記有彩色インク組成物、
前記黒色インク組成物、前記白色インク組成物を同時に吐出し、該吐出と同時に又は吐出
した後に、形成された画像に対して硬化処理を行う、請求項１２に記載のインクジェット
記録方法。
【請求項１６】
前記メタリックインク組成物を用いて画像を形成した後に、該画像に対して乾燥処理を
行い、前記有彩色インク組成物、前記黒色インク組成物、前記白色インク組成物を吐出し
て任意の色調の画像を形成した後、該画像に対して硬化処理を行う、請求項１２に記載の
インクジェット記録方法。
【請求項１７】
前記硬化処理が、紫外線を照射することにより行われる、請求項１５又は１６に記載の
インクジェット記録方法。
【請求項１８】
インク組成物の液滴を吐出し、該液滴を記録媒体に付着させて記録を行うインクジェッ
ト記録方法において、
請求項２に記載のインクセットを用いて画像を形成する、インクジェット記録方法。
【請求項１９】
前記メタリックインク組成物と、
前記光硬化型インク組成物Ａ及び／又は前記光硬化型インク組成物Ｂと、
を同時に吐出し、該吐出と同時に又は吐出した後に、形成された画像に対して硬化処理
を行って任意の色調の画像を形成する、請求項１８に記載のインクジェット記録方法。
【請求項２０】
前記メタリックインク組成物を吐出して画像を形成した後に、前記光硬化型インク組成
物Ａ及び／又は前記光硬化型インク組成物Ｂを吐出し、該吐出と同時に又は吐出した後に、形成された画像に対して硬化処理を行って任意の色調の画像を形成する、請求項１８に記載のインクジェット記録方法。
【請求項２１】
前記光硬化型インク組成物Ａ及び前記白色顔料を含有する光硬化型インク組成物Ｂを用
いて画像を形成した後に、光照射によって硬化処理を行い、次いで、（ｉ）前記メタリッ
クインク組成物と、(ii）前記光硬化型インク組成物Ａ及び／又は（iii）前記有彩色顔料
又は前記黒色顔料を含有する光硬化型インク組成物Ｂと、を用いて画像を形成する、請求
項１８に記載のインクジェット記録方法。
【請求項２２】
請求項１２〜２１のいずれか１項に記載のインクジェット記録方法により記録された、
記録物。
【発明の詳細な説明】
【技術分野】
【０００１】
本発明は、インクセット、インクジェット記録方法及び記録物に関し、特に、金属光沢
を有する塗膜の形成が可能なインクセット、インクジェット記録方法及び記録物に関する。
【背景技術】
【０００２】
従来、印刷物上に金属光沢を有する塗膜を形成するためには、真鍮、アルミニウム微粒
子等から作成された金粉、銀粉を顔料に用いた印刷インキや金属箔を用いた箔押し印刷、
金属箔を用いた熱転写方式等が用いられている。
【０００３】
しかしながら、金粉、銀粉を用いた印刷インキによる塗膜は、使用される金属粉の平均
粒子径が１０μｍから３０μｍと大きく、つや消し調の金属光沢は得られるが、鏡面光沢
を得ることは難しいものであった。また、金属箔を使用する箔押し又は熱転写では、印刷
媒体に接着剤を塗布し、その上に平滑な金属箔を押し付け、記録媒体と金属箔を密着させ
加熱し、金属箔と記録媒体を熱融着させるといった方法をとる。そのため、比較的良好な
光沢は得られるが、製造工程が多くなり製造工程中で圧力や熱が加わるため、記録媒体に
関して、熱や変形に強い記録媒体などに限られるという制限があった。
【０００４】
近年、印刷におけるインクジェットの応用例が数多く見受けられ、その中の一つの応用
例として、メタリック印刷がある。例えば、特開２００２−１７９９６０号公報には、プ
ラスチックの球形粒子表面に金属皮膜を形成し、その顔料を含むインク組成物をインクジ
ェット印刷にて印字処理するという技術が開示されている（特許文献１）。しかしながら、高い金属光沢を得るためには、その球体を変形させ扁平にして、表面を平滑にする必要があり、この技術ではローラーによるプレス処理と加熱処理を同時に行う必要があるとされている。従って、この点で装置や製造工程が複雑になることが避けられず、また記録媒体も制限を受けてしまう。
【０００５】
また、特開２００３−２９２８３６号公報には、金、銀等の貴金属コロイドを分散した
インク組成物を用いる技術も開示されている（特許文献２及び３）。しかしながら、貴金
属コロイドは分散安定性を優先して粒子径を数ｎｍ〜数十ｎｍまで小さくすると、プラズ
モン吸収に由来する発色が発現し、インク組成物として金属光沢は得られない。この場合
には、塗膜を乾燥した後、加熱処理することでコロイド粒子を融着させることにより良好
な金属光沢が得られる。加えて、これら技術では金属光沢が得られても、２０度、６０度、８５度鏡面光沢度がそれぞれ２００、２００、１００を超えるような高い金属の鏡面光沢をムラのない均一な面で得ることは困難であった。また、金属光沢を優先し粒子径を大きくした場合には、分散安定性が低下し、凝集や沈降の問題が避けられなくなり、インク組成物の保存寿命が著しく低下する。また、自明のことながら、貴金属を材料とすることはインク組成物のコストを大きく押し上げるため、付加価値の高い用途にしか使用できず、コスト面で不利である。
【特許文献１】特開２００２−１７９９６０号公報
【特許文献２】特開２００３−２９２８３６号公報
【特許文献３】特開２００３−３０６６２５号公報
【発明の開示】
【発明が解決しようとする課題】
【０００６】
本発明は、比較的安価な金属材料としてアルミニウムに着目し、高い金属鏡面光沢を有
するインク組成物を含むインクセットを構成することにより、印刷物上に金属光沢を有す
る塗膜を形成することが可能なインクセットを提供することを目的とする。更に光硬化型
インク組成物を用いて印刷を行うことで任意の色調のメタリック印刷が可能となる。また、
本発明の付随的な目的としては、２液型の光硬化型インク組成物において、保存中のゲル
化を防止し、保存安定性に優れたインクセットを提供することを目的とする。
【課題を解決するための手段】
【０００７】
上記の課題を解決するために、本発明者らは鋭意検討を行ったところ、特定の金属顔料
を用いた金属顔料分散液、インク組成物、インクジェット記録方法及び記録物により、従
来は不可能であった高い鏡面光沢度を有する印刷物が得られるとの知見を得た。本発明は
かかる知見に基づきなされたものであり、以下の発明を提供するものである。
【０００８】
１．金属顔料を含むメタリックインク組成物と、
有彩色インク組成物、黒色インク組成物、白色インク組成物からなる群から選択された
少なくとも１種以上の光硬化型インク組成物と、
を備えたインクセット。
【０００９】
２．金属顔料を含有するメタリックインク組成物と、
色材を含有しない光硬化型インク組成物Ａと、
有彩色顔料、黒色顔料、白色顔料からなる群から選択された少なくとも１種以上の色材
を含有する光硬化型インク組成物Ｂと、
を備えたインクセット。
【００１０】
３．前記金属顔料が、平板状粒子であり、該平板状粒子の平面上の長径をＸ、短径をＹ、
厚みをＺとした場合、該平板状粒子のＸ−Ｙ平面の面積より求めた円相当径の５０％平均
粒子径Ｒ５０が０．５〜３μｍであり、かつ、Ｒ５０／Ｚ＞５の条件を満たす金属顔料で
ある、前記１又は２に記載のインクセット。
【００１１】
４．前記光硬化型インク組成物が、少なくとも色材、光重合開始剤、重合性化合物を含有
する、前記１に記載のインクセット。
【００１２】
５．前記光硬化型インク組成物Ａが、非水系であり、少なくとも、光重合開始剤と、重合
性化合物と、を含有する、前記２に記載のインクセット。
【００１３】
６．前記光硬化型インク組成物Ｂが、非水系であり、少なくとも、重合性化合物を含有し、
光重合開始剤を含有しない、前記２に記載のインクセット。
【００１４】
７．前記光重合開始剤が、ビスアシルフォスフィンオキサイド、モノアシルフォスフィン
オキサイド、α−アミノケトン、α−ヒドロキシケトンからなる群から選択された少なく
とも２種以上である、前記４又は５に記載のインクセット。
【００１５】
８．前記重合性化合物が、Ｎ−ビニル化合物、エチレングリコールモノアリルエーテル、
樹枝状ポリマーからなる群から選択された少なくとも１種以上である、前記４〜７のいず
れか１に記載のインクセット。
【００１６】
９．前記樹枝状ポリマーが、デンドリマー及び／又はハイパーブランチポリマーである、
前記８に記載のインクセット。
【００１７】
１０．前記１〜９のいずれか１に記載のインクセットを収容した液体収容器。
【００１８】
１１．前記１０記載の液体収容器を備える液体噴射装置。
【００１９】
１２．インク組成物の液滴を吐出し、該液滴を記録媒体に付着させて記録を行うインクジ
ェット記録方法において、
前記１に記載のインクセットを用いて画像を形成する、インクジェット記録方法。
【００２０】
１３．前記メタリックインク組成物と、
前記有彩色インク組成物、前記黒色インク組成物、前記白色インク組成物からなる群か
ら選択された少なくとも１種以上と、
を同時に吐出して任意の色調の画像を形成する、前記１２に記載のインクジェット記録
方法。
【００２１】
１４．前記メタリックインク組成物を用いて画像を形成した後に、前記有彩色インク組成
物を用いて任意の色調の画像を形成し、次いで前記黒色インク組成物及び／又は白色イン
ク組成物を吐出し、該吐出と同時に又は吐出した後に、形成された画像に対して硬化処理
を行う、前記１２に記載のインクジェット記録方法。
【００２２】
１５．前記メタリックインク組成物を吐出して画像を形成した後に、前記有彩色インク組
成物、前記黒色インク組成物、前記白色インク組成物を同時に吐出し、該吐出と同時に又
は吐出した後に、形成された画像に対して硬化処理を行う、前記１２に記載のインクジェ
ット記録方法。
【００２３】
１６．前記メタリックインク組成物を用いて画像を形成した後に、該画像に対して乾燥処
理を行い、前記有彩色インク組成物、前記黒色インク組成物、前記白色インク組成物を吐
出して任意の色調の画像を形成した後、該画像に対して硬化処理を行う、前記１２に記載
のインクジェット記録方法。
【００２４】
１７．前記硬化処理が、紫外線を照射することにより行われる、前記１５又は１６に記載
のインクジェット記録方法。
【００２５】
１８．インク組成物の液滴を吐出し、該液滴を記録媒体に付着させて記録を行うインクジ
ェット記録方法において、
前記２に記載のインクセットを用いて画像を形成する、インクジェット記録方法。
【００２６】
１９．前記メタリックインク組成物と、
前記光硬化型インク組成物Ａ及び／又は前記光硬化型インク組成物Ｂと、
を同時に吐出し、該吐出と同時に又は吐出した後に、形成された画像に対して硬化処理
を行って任意の色調の画像を形成する、前記１８に記載のインクジェット記録方法。
【００２７】
２０．前記メタリックインク組成物を吐出して画像を形成した後に、前記光硬化型インク
組成物Ａ及び／又は前記光硬化型インク組成物Ｂを吐出し、該吐出と同時に又は吐出した
後に、形成された画像に対して硬化処理を行って任意の色調の画像を形成する、前記１８
に記載のインクジェット記録方法。
【００２８】
２１．前記光硬化型インク組成物Ａ及び前記白色顔料を含有する光硬化型インク組成物Ｂ
を用いて画像を形成した後に、光照射によって硬化処理を行い、次いで、（ｉ）前記メタ
リックインク組成物と、(ii）前記光硬化型インク組成物Ａ及び／又は（iii）前記有彩色
顔料又は前記黒色顔料を含有する光硬化型インク組成物Ｂと、を用いて画像を形成する、
前記１８に記載のインクジェット記録方法。
【００２９】
２２．前記１２〜２１のいずれか１に記載のインクジェット記録方法により記録された、
記録物。
【発明の効果】
【００３０】
本発明のインクセット、インクジェット記録方法及び記録物によれば、金属顔料を含む
メタリックインク組成物を用いることで、記録媒体上に、高い金属光沢（いわゆるメタリ
ック光沢）を有する画像の形成が可能となり、更に、有彩色インク組成物、黒色インク組
成物、白色インク組成物とを組み合わせてインクセットを構成することにより、従来のイ
ンクセットでは実現できなかった画像、即ち任意の色調を有し、金属光沢を有する画像を
形成することができる。
【発明を実施するための最良の形態】
【００３１】
［実施形態１のインクセット］
本実施形態のインクセットは、既述のとおり、金属顔料を含むメタリックインク組成物
と、有彩色インク組成物、黒色インク組成物、白色インク組成物からなる群から選択され
た少なくとも１種以上の光硬化型インク組成物と、を備えている。これにより、有彩色、
黒色及び白色の色調にメタリック調の金属光沢が付加された画像を形成することが可能と
なる。
【００３２】
前記金属顔料（メタリック顔料ともいう）は、平板状粒子であり、該平板状粒子の平面
上の長径をＸ、短径をＹ、厚みをＺとした場合、該平板状粒子のＸ−Ｙ平面の面積より求
めた円相当径の５０％平均粒子径Ｒ５０が０．５〜３μｍであり、かつ、Ｒ５０／Ｚ＞５
の条件を満たす金属顔料であることが好ましい。
【００３３】
「平板状粒子」とは、略平坦な面（Ｘ−Ｙ平面）を有し、かつ、厚み（Ｚ）が略均一で
ある粒子をいう。平板状粒子は金属蒸着膜を破砕して作成されたものであるため、略平坦
な面と、略均一な厚みの金属粒子を得ることができる。従って、この平板状粒子の平面上
の長径をＸ、短径をＹ、厚みをＺと定義することができる。
【００３４】
「円相当径」は、メタリック顔料の平板状粒子の略平坦な面（Ｘ−Ｙ平面）を、当該メ
タリック顔料の粒子の投影面積と同じ投影面積を持つ円と想定したときの当該円の直径で
ある。例えば、メタリック顔料の平板粒子の略平坦な面（Ｘ−Ｙ平面）が多角形である場
合、その多角形の投影面を円に変換して得られた当該円の直径を、そのメタリック顔料の
平板粒子の円相当径という。
【００３５】
前記平板状粒子のＸ−Ｙ平面の面積より求めた円相当径の５０％平均粒子径Ｒ５０は金
属光沢、印字安定性の観点から０．５〜３μｍであることがより好ましく、０．７５〜２
μｍであることがさらに好ましい。
【００３６】
また、前記円相当径の５０％平均粒子径Ｒ５０と厚みＺとの関係においては高い金属光
沢を確保する観点からは、Ｒ５０／Ｚ＞５であることが好ましい。
【００３７】
前記メタリック顔料は、コストの観点及び金属光沢を確保する観点から、アルミニウム
又はアルミニウム合金であることが好ましい。アルミニウム合金を用いる場合、アルミニ
ウムに添加されうる別の金属元素または非金属元素としては、金属光沢を有するものであ
れば特に限定されるものではないが、銀、金、白金、ニッケル、クロム、錫、亜鉛、イン
ジウム、チタン、銅等を挙げることができ、これらの単体又はこれらの合金及びこれらの
混合物の少なくとも一種が好適に用いられる。
【００３８】
前記メタリック顔料の製造方法は、例えば、シート状基材面に剥離用樹脂層と金属又は
金属化合物層とが順次積層された構造からなる複合化顔料原体の前記金属又は金属化合物
層と前記剥離用樹脂層の界面を境界として前記シート状基材より剥離し粉砕し微細化して
平板状粒子を得る。そして、得られた平板状粒子の平面上の長径をＸ、短径をＹ、厚みを
Ｚとした場合、該平板状粒子のＸ−Ｙ平面の面積より求めた円相当径の５０％平均粒子径
Ｒ５０が０．５〜３μｍであり、かつ、Ｒ５０／Ｚ＞５の条件を満たすものを分取する。
【００３９】
前記メタリック顔料（平板状粒子）の平面上の長径Ｘ、短径Ｙ及び円相当径は、粒子像
分析装置を用いて測定することができる。粒子像分析装置としては、例えば、シスメック
ス株式会社製のフロー式粒子像分析装置ＦＰＩＡ−２１００、ＦＰＩＡ−３０００、ＦＰ
ＩＡ−３０００Ｓを利用することができる。
【００４０】
前記金属又は金属化合物層は、真空蒸着、イオンプレーティング又はスパッタリング法
によって形成されることが好ましい。
【００４１】
前記金属又は金属化合物層の厚さは、２０ｎｍ以上１００ｎｍ以下で形成される。これ
により、平均厚みが２０ｎｍ以上１００ｎｍ以下の顔料が得られる。２０ｎｍ以上にする
ことで、反射性、光輝性に優れ、メタリック顔料としての性能が高くなり、１００ｎｍ以
下にすることで、見かけ比重の増加を抑え、メタリック顔料の分散安定性を確保すること
ができる。
【００４２】
前記複合化顔料原体における剥離用樹脂層は、前記金属又は金属化合物層のアンダーコ
ート層であるが、シート状基材面との剥離性を向上させるための剥離性層である。この剥
離用樹脂層に用いる樹脂としては、例えば、ポリビニルアルコール、ポリビニルブチラー
ル、ポリエチレングリコール、ポリアクリル酸、ポリアクリルアミド、セルロース誘導体、ポリビニルブチラール、アクリル酸重合体又は変性ナイロン樹脂が好ましい。
【００４３】
上記の一種又は二種以上の混合物の溶液を記録媒体に塗布し、乾燥等を施して層が形成
される。塗布後は粘度調節剤等の添加剤を含有させることができる。
【００４４】
前記剥離用樹脂層の塗布は、一般的に用いられているグラビア塗布、ロール塗布、ブレ
ード塗布、エクストルージョン塗布、ディップ塗布、スピンコート法等により形成される。塗布・乾燥後、必要であれば、カレンダー処理により、表面の平滑化を行う。
【００４５】
剥離用樹脂層の厚さは、特に限定されないが、０．５〜５０μｍが好ましく、より好ま
しくは１〜１０μｍである。０．５μｍ未満では分散樹脂としての量が不足し、５０μｍ
を超えるとロール化した場合、顔料層と界面で剥離しやすいものとなってしまう。
【００４６】
前記シート状基材としては、特に限定されないが、ポリテトラフルオロエチレン、ポリ
エチレン、ポリプロピレン、ポリエチレンテレフタレート等のポリエステルフィルム、６
６ナイロン、６ナイロン等のポリアミドフィルム、ポリカーボネートフィルム、トリアセ
テートフィルム、ポリイミドフィルム等の離型性フィルムが挙げられる。好ましいシート
状基材としては、ポリエチレンテレフタレートまたはその共重合体である。
【００４７】
これらのシート状基材の厚さは、特に限定されないが、１０〜１５０μｍが好ましい。
１０μｍ以上であれば、工程等で取り扱い性に問題がなく、１５０μｍ以下であれば、柔
軟性に富み、ロール化、剥離等に問題がない。
【００４８】
また、前記金属又は金属化合物層は、保護層で挟まれていてもよい。該保護層としては、酸化ケイ素層、保護用樹脂層が挙げられる。
【００４９】
酸化ケイ素層は、酸化ケイ素を含有する層であれば特に制限されるものではないが、ゾ
ル−ゲル法によって、テトラアルコキシシラン等のシリコンアルコキシド又はその重合体
から形成されることが好ましい。
【００５０】
上記シリコンアルコキシド又はその重合体を溶解したアルコール溶液を塗布し、加熱焼
成することにより、酸化ケイ素層の塗膜を形成する。
【００５１】
前記保護用樹脂層としては、分散媒に溶解しない樹脂であれば特に限定されるものでは
ないが、例えばポリビニルアルコール、ポリエチレングリコール、ポリアクリル酸、ポリ
アクリルアミドまたはセルロース誘導体等が挙げられるが、ポリビニルアルコール又はセ
ルロース誘導体から形成されることが好ましい。
【００５２】
上記樹脂一種または二種以上の混合物の水溶液を塗布し、乾燥等を施した層が形成され
る。塗布液には粘度調節剤等の添加剤を含有させることができる。
【００５３】
上記酸化ケイ素および樹脂の塗布は、上記剥離用樹脂層の塗布と同様の手法により行わ
れる。
【００５４】
上記保護層の厚さは、特に限定されないが、５０〜１５０ｎｍの範囲が好ましい。５０
ｎｍ未満では機械的強度が不足であり、１５０ｎｍを超えると強度が高くなりすぎるため
粉砕・分散が困難となり、また金属又は金属化合物層との界面で剥離してしまう場合があ
る。
【００５５】
また、前記「保護層」と「金属又は金属化合物層」との間に色材層を有していてもよい。
【００５６】
色材層は、任意の着色複合顔料を得るために導入するものであり、本発明に使用するメ
タリック顔料の金属光沢、光輝性に加え、任意の色調、色相を付与できる色材を含有でき
るものであれば特に限定されるものではない。この色材層に用いる色材としては、染料、
顔料のいずれでもよい。また、染料、顔料としては、公知のものを適宜使用することがで
きる。
【００５７】
この場合、色材層に用いられる“顔料”とは、一般的な顔料化学の分野で定義される、
天然顔料、合成有機顔料、合成無機顔料等を意味し、本発明の“複合化顔料”等の、積層
構造に加工されたものとは異なるものである。
【００５８】
この色材層の形成方法としては、特に限定されないが、コーティングにより形成するこ
とが好ましい。
【００５９】
また、色材層に用いられる色材が顔料の場合は、色材分散用樹脂をさらに含むことが好
ましく、該色材分散用樹脂としては、顔料と色材分散用樹脂と必要に応じてその他の添加
剤等を溶媒に分散又は溶解させ、溶液としてスピンコートで均一な液膜を形成した後、乾
燥させて樹脂薄膜として作成されることが好ましい。
【００６０】
なお、前記複合化顔料原体の製造において、上記の色材層と保護層の形成がともにコー
ティングにより行われることが、作業効率上好ましい。
【００６１】
前記複合化顔料原体としては、前記剥離用樹脂層と金属又は金属化合物層との順次積層
構造を複数有する層構成も可能である。その際、複数の金属又は金属化合物層からなる積
層構造の全体の厚み、即ち、シート状基材とその直上の剥離用樹脂層を除いた、金属又は
金属化合物層−剥離用樹脂層−金属又は金属化合物層、又は剥離用樹脂層−金属又は金属
化合物層の厚みは５０００ｎｍ以下であることが好ましい。５０００ｎｍ以下であると、
複合化顔料原体をロール状に丸めた場合でも、ひび割れ、剥離を生じ難く、保存性に優れ
る。また、顔料化した場合も、光輝性に優れており好ましいものである。
【００６２】
また、シート状基材面の両面に、剥離用樹脂層と金属又は金属化合物層とが順次積層さ
れた構造も挙げられるが、これらに限定されるものではない。
【００６３】
前記シート状基材からの剥離処理法としては、特に限定されないが、前記複合化顔料原
体を液体中に浸漬することによりなされる方法、また液体中に浸漬すると同時に超音波処
理を行い、剥離処理と剥離した複合化顔料の粉砕処理を行う方法が好ましい。
【００６４】
上記のようにして得られる顔料は、剥離用樹脂層が保護コロイドの役割を有し、溶剤中
での分散処理を行うだけで安定な分散液を得ることが可能である。また、該顔料を用いた
インク組成物においては、前記剥離用樹脂層由来の樹脂は紙等の記録媒体に対する接着性
を付与する機能も担う。
【００６５】
本実施形態のインクセットに用いられるメタリックインク組成物は、上述したメタリッ
ク顔料と、有機溶剤と、樹脂と、を含有するものである。
【００６６】
前記メタリック顔料のインク組成物中の濃度は、０．１〜１０．０重量％であることが
好ましい。
【００６７】
前記メタリック顔料のインク組成物中の濃度が０．１重量％以上１．５重量％未満の場
合、印刷面を十分にカバーしきれないインク量を吐出することでハーフミラー様の光沢面、即ち光沢感は感じられるが、背景も透けて見えるような風合いを印刷可能となり、印刷面をカバーするに十分なインク量を吐出することで高光沢の金属光沢面を形成することができる。そのため、例えば、透明記録媒体においてハーフミラー画を形成する場合や高光沢の金属光沢面を表現する場合に適している。また、前記メタリック顔料のインク組成物中の濃度が１．５重量％以上の場合、金属顔料が印刷面にランダムに配列する為、高光沢は得られず、マット調の金属光沢面を形成することができる。そのため、例えば、透明な記録媒体において遮蔽層を形成する場合に適している。
【００６８】
前記有機溶剤としては、好ましくは極性有機溶媒、例えば、アルコール類（例えば、メ
チルアルコール、エチルアルコール、プロピルアルコール、ブチルアルコール、イソプロ
ピルアルコール、又はフッ化アルコール等）、ケトン類（例えば、アセトン、メチルエチ
ルケトン、又はシクロヘキサノン等）、カルボン酸エステル類（例えば、酢酸メチル、酢
酸エチル、酢酸プロピル、酢酸ブチル、プロピオン酸メチル、又はプロピオン酸エチル
等）、又はエーテル類（例えば、ジエチルエーテル、ジプロピルエーテル、テトラヒドロ
フラン、又はジオキサン等）等を用いることができる。
【００６９】
特に、前記有機溶剤は、常温常圧下で液体であるアルキレングリコールエーテルを１種
類以上含むことが好ましい。
【００７０】
アルキレングリコールエーテルは、メチル、ｎ−プロピル、ｉ−プロピル、ｎ−ブチル、ｉ−ブチル、ヘキシル、そして２−エチルヘキシルの脂肪族、二重結合を有するアリル並びにフェニルの各基をベースとするエチレングリコール系エーテルとプロピレングリコール系エーテルがあり、無色で臭いも少なく、分子内にエーテル基と水酸基を有しているので、アルコール類とエーテル類の両方の特性を備えた、常温で液体のものである。また、片方の水酸基だけを置換したモノエーテル型と両方の水酸基を置換したジエーテル型があり、これらを複数種組み合わせて用いることができる。
【００７１】
特に、前記有機溶剤は、アルキレングリコールジエーテル、アルキレングリコールモノ
エーテル、及びラクトンの混合物であることが好ましい。
【００７２】
アルキレングリコールモノエーテルとしては、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテル等が挙げられる。
【００７３】
アルキレングリコールジエーテルとしては、エチレングリコールジメチルエーテル、エ
チレングリコールジエチルエーテル、エチレングリコールジブチルエーテル、ジエチレン
グリコールジメチルエーテル、ジエチレングリコールジエチルエーテル、ジエチレングリ
コールジブチルエーテル、トリエチレングリコールジメチルエーテル、トリエチレングリ
コールジエチルエーテル、トリエチレングリコールジブチルエーテル、テトラエチレング
リコールジメチルエーテル、テトラエチレングリコールジエチルエーテル、テトラエチレ
ングリコールジブチルエーテル、プロピレングリコールジメチルエーテル、プロピレング
リコールジエチルエーテル、ジプロピレングリコールジメチルエーテル、ジプロピレング
リコールジエチルエーテル等が挙げられる。
【００７４】
またラクトンとしては、γ−ブチロラクトン、δ−バレロラクトン、ε−カプロラクト
ン等が挙げられる。
【００７５】
このような好適な構成とすることにより、本発明の目的をより一層達成することができ
る。
【００７６】
前記メタリックインク組成物に用いられる樹脂としては、例えば、アクリル樹脂、スチ
レン−アクリル樹脂、ロジン変性樹脂、テルペン系樹脂、ポリエステル樹脂、ポリアミド
樹脂、エポキシ樹脂、塩化ビニル樹脂、塩化ビニル−酢酸ビニル共重合体、繊維素系樹脂
（例えば、セルロースアセテートブチレート、ヒドロキシプロピルセルロース）、ポリビ
ニルブチラール、ポリアクリルポリオール、ポリビニルアルコール、ポリウレタン等が挙
げられる。
【００７７】
また、非水系のエマルジョン型ポリマー微粒子（ＮＡＤ＝Non Aqueous Dispersion）も
樹脂として用いることができる。これはポリウレタン樹脂、アクリル樹脂、アクリルポリ
オール樹脂等の微粒子が有機溶剤中に安定に分散している分散液のことである。例えば、
ポリウレタン樹脂では、三洋化成工業社製のサンプレンＩＢ−５０１、サンプレンＩＢ−
Ｆ３７０等が挙げられ、アクリルポリオール樹脂では、ハリマ化成社製のＮ−２０４３−
６０ＭＥＸ、Ｎ−２０４３−ＡＦ−１等が挙げられる。
【００７８】
樹脂は、記録媒体への顔料の定着性を一層向上させるため、インク組成物中、０．１重
量％以上１０重量％以下添加することが好ましい。
【００７９】
前記インク組成物は、少なくとも１種類以上のグリセリン、ポリアルキレングリコール、又は糖類を含むことが好ましい。これら１種類以上のグリセリン、ポリアルキレングリコール、又は糖類の合計量は、インク組成物中０．１重量％以上１０重量％以下添加されることが好ましい。
【００８０】
このような好ましい構成とすることにより、インクの乾燥を抑え、目詰まりを防止しつ
つ、インクの吐出を安定化し、記録物の画像品質を良好にすることができる。
【００８１】
ポリアルキレングリコールとしては、主鎖中にエーテル結合の繰り返し構造を有する線
状高分子化合物であり、例えば環状エーテルの開環重合等によって製造される。
【００８２】
ポリアルキレングリコールの具体例としては、ポリエチレングリコール、ポリプロピレ
ングリコール等の重合体、エチレンオキサイド−プロピレンオキサイド共重合体およびそ
の誘導体等が挙げられる。共重合体としては、ランダム共重合体、ブロック共重合体、グ
ラフト共重合体、交互共重合体等のいずれの共重合体も用いることができる。
【００８３】
ポリアルキレングリコールの好ましい具体例として、下式で表されるものが挙げられる。
【００８４】
ＨＯ−（ＣnＨ2nＯ）m−Ｈ
（上記式中、 ｎは、１〜５の整数を表し、 ｍは、１〜１００の整数を表す）
【００８５】
なお、上記式中、（ＣnＨ2nＯ）mは、整数値ｎの範囲内において、一の定数または二
種以上の数の組み合わせであってよい。例えば、ｎが３の場合は（Ｃ3Ｈ6Ｏ）mであり、
ｎが１と４との組み合わせの場合は（ＣＨ2Ｏ−Ｃ4Ｈ8Ｏ）mである。また、整数値ｍは、
その範囲内において、一の定数または二種以上の数の組み合わせであってよい。例えば、
上記の例において、ｍが２０と４０との組み合わせの場合は（ＣＨ2Ｏ）20−（Ｃ2Ｈ4Ｏ）40であり、ｍが１０と３０の組み合わせの場合は（ＣＨ2Ｏ）10−（Ｃ4Ｈ8Ｏ）30である。さらに、整数値ｎとｍとは上記の範囲内で任意に組み合わせてもよい。
【００８６】
糖類としては、ペントース、ヘキトース、ヘプトース、オクトース等の単糖類、あるい
は二糖類、三糖類、四糖類 といった多糖類、またはこれらの誘導体である糖アルコール、デオキシ酸といった還元誘導体、アルドン酸、ウロン酸といった酸化誘導体、グリコセエンといった脱水誘導体、アミノ酸、チオ糖等が挙げられる。多糖類とは広義の糖を指し、アルギン酸やデキストリン、セルロース等の自然界に広く存在する物質も含む。
【００８７】
前記メタリックインク組成物は、少なくとも１種類以上のアセチレングリコール系界面
活性剤及び／又はシリコーン系界面活性剤を含むことが好ましい。該界面活性剤は、イン
ク組成物中の顔料の含有量に対して、０．０１重量％以上１０重量％以下添加されること
が好ましい。
【００８８】
このような好適な構成とすることにより、前記メタリックインク組成物の記録媒体への
ぬれ性が改善され、速やかな定着性を得ることがきる。
【００８９】
アセチレングリコール系界面活性剤としては、サーフィノール４６５（商標）、サーフ
ィノール１０４（商標）（以上商品名、Air Products and Chemicals, Inc. 社製）、オ
ルフィンＳＴＧ（商標）、オルフィンＥ１０１０（商標）（以上商品名、日信化学社製）
等が好適に挙げられる。
【００９０】
シリコーン系界面活性剤としては、ポリエステル変性シリコーンやポリエーテル変性シ
リコーンを用いることが好ましい。具体例としては、ＢＹＫ−３４７、ＢＹＫ−３４８、
ＢＹＫ−ＵＶ３５００、ＢＹＫ−ＵＶ３５１０、ＢＹＫ−ＵＶ３５３０、ＢＹＫ−ＵＶ３
５７０（ビックケミージャパン株式会社）が挙げられる。
【００９１】
前記メタリックインク組成物は、公知の慣用方法によって調製することができる。例え
ば、最初に、前述したメタリック顔料、分散剤、及び前記液媒を混合した後、ボールミル、ビーズミル、超音波、又はジェットミル等で顔料分散液を調製し、所望のインク特性を有するように調整する。続いて、バインダー樹脂、前記液媒、及びその他の添加剤（例えば、分散助剤や粘度調整剤）を撹拌下に加えて顔料インク組成物を得ることができる。
【００９２】
その他、複合化顔料原体を、一旦液媒中で超音波処理して複合化顔料分散液とした後、
必要なインク用液媒と混合しても良く、また、複合化顔料原体を直接インク用液媒中で超
音波処理してそのままインク組成物とすることもできる。
【００９３】
前記メタリックインク組成物の物性は特に限定されるものではないが、例えば、その表
面張力は好ましくは２０〜５０ｍＮ／ｍである。表面張力が２０ｍＮ／ｍ未満になると、
インク組成物がインクジェット記録用プリンタヘッドの表面に濡れ広がるか、又は滲み出
してしまい、インク滴の吐出が困難になることがあり、表面張力が５０ｍＮ／ｍを越える
と、記録媒体の表面において濡れ広がらず、良好な印刷ができないことがある。
【００９４】
次に、本実施形態のインクセットに用いられる光硬化型インク組成物について説明する。
本実施形態にインクセットに用いられる光硬化型インク組成物は、有彩色インク組成物、
黒色インク組成物、白色インク組成物からなる群から選択された少なくとも１種以上を備
える。
【００９５】
有彩色インク組成物は有彩色顔料を含むインク組成物である。「有彩色」とは、白から
灰色を経て黒に至る系列の色（無彩色）以外のすべての色をいう。有彩色顔料としては、
耐光性、耐候性、耐ガス性等の保存安定性の観点から有機顔料であることが好ましい。
【００９６】
具体的には、不溶性アゾ顔料、縮合アゾ顔料、アゾレーキ、キレートアゾ顔料などのア
ゾ顔料、フタロシアニン顔料、ペリレン及びペリノン顔料、アントラキノン顔料、キナク
リドン顔料、ジオキサン顔料、チオインジゴ顔料、イソインドリノン顔料、キノフタロン
顔料等の多環式顔料、染料キレート（たとえば、塩基性染料型キレート、酸性染料型キレ
ートなど）、染色レーキ（塩基性染料型レーキ、酸性染料型レーキ）、ニトロ顔料、ニト
ロソ顔料、アニリンブラック、昼光蛍光顔料等が挙げられる。上記顔料は１種単独でも、
２種以上併用して用いることもできる。
【００９７】
より具体的には、例えば、Ｃ．Ｉ．ピグメントイエロー１（ファストイエローＧ）、２、３、１２（ジスアゾイエローＡＡＡ）、１３、１４、１６、１７、２４、３４、３５、３７、４２（黄色酸化鉄）、５３、５５、７３、７４、７５、８１、８３（ジスアゾイエローＨＲ）、９３、９４、９５、９７、９８、１００、１０１、１０４、１０８、１０９、１１０、１１７、１２０、１２８、１２９、１３８、１３９、１５０、１５３、１５４，１５５、１８０、１８５、２１３、Ｃ．Ｉ．ピグメントレッド１、２、３、５、７、１７、２２（ブリリアントファーストスカーレット）、２３、３１、３８、４８:２（パーマネントレッド２Ｂ（Ｂａ））、４８:２（パーマネントレッド２Ｂ（Ｃａ））、４８:３（パーマネントレッド２Ｂ（Ｓｒ））、４８:４（パーマネントレッド２Ｂ（Ｍｎ））、４９:１、５２:２、５３:１、５７:１（ブリリアントカーミン６Ｂ）、６０:１、６３:１、６３:２、６４:１、８１（ローダミン６Ｇレーキ）、８３、８８、１０１（べんがら）、１０４、１０５、１０６、１１２、１１４、１２２（キナクリドンマゼンタ）、１２３、１４６、１４９、１６６、１６８、１７０、１７２、１７７、１７８、１７９、１８４、１８５、１９０、１９３、２０２、２０９、２１９、Ｃ．Ｉ．ピグメントヴァイオレット１９、Ｃ．Ｉ．ピグメントブルー１、２、１５（フタロシアニンブルーＲ）、１５:１、１５:２、１５:３（フタロシアニンブルーＧ）、１５:４、１５:６（フタロシアニンブルーＥ）、１６、１７:１、２２、５６、６０、６３、Ｃ．Ｉ．ピグメントグリーン１、４、７、８、１０、１７、１８、３６等が使用できる。等が使用できる。
【００９８】
なお、カラーインデックスに記載されていない顔料であっても水に不溶であればいずれ
も使用できる。
【００９９】
黒色インク組成物は黒色顔料を含むインク組成物である。黒色顔料としては、ファーネ
スブラック、ランプブラック、アセチレンブラック、チャネルブラック等のカーボンブラ
ック（Ｃ．Ｉ．ピグメントブラック７）類、または銅酸化物、鉄酸化物（Ｃ．Ｉ．ピグメ
ントブラック１１）等の金属類、アニリンブラック（Ｃ．Ｉ．ピグメントブラック１）等
の有機顔料が挙げられるがインクジェット用としては比重が比較的低く水中で沈降しにく
いカーボンブラックが好ましい。これらは１種又は２種の混合物として用いてもよい。
【０１００】
白色インク組成物は白色顔料を含むインク組成物である。白色顔料としては、二酸化チ
タン、二酸化ジルコニア等の第ＩＶ族元素酸化物が挙げられる。その他にも、炭酸カルシ
ウム、硫酸カルシウム、酸化亜鉛、硫酸バリウム、炭酸バリウム、シリカ、アルミナ、カ
オリン、クレー、タルク、白土、水酸化アルミ、炭酸マグネシウム、白色中空樹脂エマル
ジョン等が挙げられ、好ましくはこれらからなる群から選択される１種又は２種以上の混
合物である。
【０１０１】
白色中空樹脂エマルジョンとは、中空ポリマー微粒子を含有する油性分散液をいう。
【０１０２】
前記白色顔料の一次粒子径は、白色度の観点から、好ましくは１μｍ以下である。
【０１０３】
ここで、「一次粒子径」とは、単結晶又はそれに近い結晶子が集まって形成している粒
子の大きさをいう。顔料の一次粒子径の測定は、電子顕微鏡法による。これは電子顕微鏡
写真から顔料粒子の大きさを計測するもので、顔料を有機溶媒に分散し、支持膜に固定し
て透過型電子顕微鏡写真から画像処理し計測することにより、より信頼性がある値を求め
ることができる。具体的には、個々の一次粒子の短軸径と長軸径を計測し、その一次粒子
の面積と等しい円の直径を算術的に求めそれを一次粒子径とし、一定の視野から５０個以
上の顔料粒子をランダムに選択して平均値を求める。他の測定法でも同等の信頼性が得ら
れれば差し支えないが、数値に実質的な差がある場合は上記の方法で求めた値を採用する。
【０１０４】
前記有彩色インク組成物、黒色インク組成物は適宜決定されてよいが、インク組成物中、インク組成物中、０．１〜３０重量％、好ましくは０．５〜１２重量％である。白色インク組成物の顔料の含有量は、白色度の観点から、好ましくは１．０重量％以上、より好ましくは５．０重量％以上、更に好ましくは１０重量％以上、２０重量％以下である。
【０１０５】
前記有彩色インク組成物、黒色インク組成物及び白色インク組成物の顔料の含有量は、
色濃度の観点から、好ましくは０．１重量％以上、より好ましくは１．０重量％以上、更
に好ましくは３．０重量％以上１０．０重量％以下である。
【０１０６】
本実施形態のインクセットに使用される光硬化型インク組成物は、色材として顔料を使
用するとともに、該顔料を分散するための分散剤を含有するものが好ましい。分散剤は、
この種の顔料インクに使用可能であるものを特に制限なく用いることができ、例えば、カ
チオン性分散剤、アニオン性分散剤、ノニオン性分散剤や界面活性剤等が挙げられる。
【０１０７】
アニオン性分散剤の例としては、ポリアクリル酸、ポリメタクリル酸、アクリル酸−ア
クリロニトリル共重合体、酢酸ビニル−アクリル酸エステル共重合体、アクリル酸−アク
リル酸アルキルエステル共重合体、スチレン−アクリル酸共重合体、スチレン−メタクリ
ル酸共重合体、スチレン−アクリル酸−アクリル酸アルキルエステル共重合体、スチレン
−メタクリル酸−アクリル酸アルキルエステル共重合体、スチレン−α−メチルスチレン
−アクリル酸共重合体、スチレン−α−メチルスチレン−アクリル酸−アクリル酸アルキ
ルエステル共重合体、スチレン−マレイン酸共重合体、ビニルナフタレン−マレイン酸共
重合体、酢酸ビニル−エチレン共重合体、酢酸ビニル−脂肪酸ビニルエチレン共重合体、
酢酸ビニル−マレイン酸エステル共重合体、酢酸ビニル−クロトン酸共重合体、酢酸ビニ
ル−アクリル酸共重合体等が挙げられる。
【０１０８】
ノニオン性分散剤としては、ポリビニルピロリドン、ポリプロピレングリコール、ビニ
ルピロリドン−酢酸ビニル共重合体等が挙げられる。
【０１０９】
分散剤としての界面活性剤としては、ドデシルベンゼンスルホン酸ナトリウム、ラウリ
ル酸ナトリウム、ポリオキシエチレンアルキルエーテルサルフェートのアンモニウム塩等
のアニオン性界面活性剤、ポリオキシエチレンアルキルエーテル、ポリオキシエチレンア
ルキルエステル、ポリオキシエチレンソルビタン脂肪酸エステル、ポリオキシエチレンア
ルキルフェニルエーテル、ポリオキシエチレンアルキルアミン、ポリオキシエチレンアル
キルアミド等のノニオン性界面活性剤、が挙げられる。特に、顔料の分散安定性を高める
観点から、スチレン−（メタ）アクリル酸共重合体を用いることが好ましい。
【０１１０】
また、その他の分散剤として、ポリオキシアルキレンポリアルキレンアミン又はソルビ
タンエステルを用いることができる。ポリオキシアルキレンポリアルキレンポリアミン
（Ｃ2Ｈ4Ｎ）n−（ＰＯ）x−（ＥＯ）y−ＯＨ（上記式中、ｎ、ｘ及びｙは、それぞれ１以上の整数を意味し、ＰＯはプロピレンオキサイドを意味し、ＥＯはエチレンオキサイドを意味する。）の具体例としては、例えば、ディスコール（Ｄｉｓｃｏｌｅ）Ｎ−５０３、Ｎ−５０６、Ｎ−５０９、Ｎ−５１２、Ｎ−５１５、Ｎ−５１８、Ｎ−５２０等を挙げることができる。
【０１１１】
本実施形態のインクセットに使用される光硬化型インク組成物は、少なくとも上述した
色材のほか、光重合開始剤、重合性化合物を含有することが好ましい。
【０１１２】
前記光重合開始剤としては、ビスアシルフォスフィンオキサイド、モノアシルフォスフ
ィンオキサイド、α−アミノケトン、α−ヒドロキシケトンからなる群から選択された少
なくとも１種以上であることが好ましい。
【０１１３】
前記ビスアシルフォスフィンオキサイド、モノアシルフォスフィンオキサイド、α−ア
ミノケトン、α−ヒドロキシケトンは、何れも３６５ｎｍ以上の波長の光を吸収すること
ができる。従って、光重合開始剤としてこれらの化合物を１種以上を選択することにより、より透過性の高い３９５ｎｍ以上の紫外光に適した光硬化性インク組成物を得ることができる。特に、ビスアシルフォスフィンオキサイド及びモノアシルフォスフィンオキサイドは、α−アミノケトン及びα−ヒドロキシケトンよりも長波長域に吸収がある。
【０１１４】
ビスアシルフォスフィンオキサイドとしては、例えば、ビス（２，４，６−トリメチル
ベンゾイル）−フェニルフォスフィンオキシド等が挙げられ、これは、Ｉｒｇａｃｕｒｅ
８１９（チバ スペシャルティ ケミカルズ社製）の商品名で入手可能である。
モノアシルフォスフィンオキサイドとしては、例えば、２，４，６−トリメチルベンゾ
イル−ジフェニルフォスフィンオキシド等が挙げられ、これは、Ｄａｒｏｃｕｒｅ  ＴＰ
Ｏ（チバ スペシャルティ ケミカルズ社製）の商品名で入手可能である。
α−アミノケトンとしては、例えば、２−ベンジル２−ジメチルアミノ−１−（４−モ
ルフォリノフェニル）−ブタノン−１等が挙げられ、これは、Ｉｒｇａｃｕｒｅ３６９
（チバ スペシャルティ ケミカルズ社製）の商品名で入手可能である。
α−ヒドロキシケトンとしては、例えば、２−ヒドロキシ−２−メチル−１−フェニル
プロパン−１−オン、１−ヒドロキシシクロヘキシルフェニルケトン等が挙げられ、これ
は、Ｄａｒｏｃｕｒ１１７３、Ｉｒｇａｃｕｒｅ１８４、１２７（チバ スペシャルティ 
ケミカルズ社製）の商品名で入手可能である。
【０１１５】
本実施形態のインクセットに使用される光硬化型インク組成物は、上述した光重合開始
剤を少なくとも２種以上を含むこともできる。光重合開始剤として、上述した光重合開始
剤を少なくとも２種以上を含んでいれば、上記以外の他の光重合開始剤を併用して用いて
もよい。
【０１１６】
併用して用いることができる他の光重合開始剤としては、代表的なものとして、ベンゾ
インメチルエーテル、ベンゾインエチルエーテル、イソプロピルベンゾインエーテル、イ
ソブチルベンゾインエーテル、１−フェニル−１，２−プロパンジオン−２−（ｏ−エト
キシカルボニル）オキシム、ベンジル、ジエトキシアセトフェノン、ベンゾフェノン、ク
ロロチオキサントン、２−クロロチオキサントン、イソプロピルチオキサントン、ジエチ
ルチオキサントン、２−メチルチオキサントン、ポリ塩化ポリフェニル、ヘキサクロロベ
ンゼン等が挙げられる。好ましくは、イソブチルペンゾインエーテル、１−フェニル−１，２−プロパンジオン−２−（ｏ−エトキシカルボニル）オキシムである。
【０１１７】
また、Ｖｉｃｕｒｅ  １０、３０（Ｓｔａｕｆｆｅｒ  Ｃｈｅｍｉｃａｌ社製）、Ｉｒ
ｇａｃｕｒｅ  １２７、１８４、５００、６５１、２９５９、９０７、３６９、３７９、
７５４、１７００、１８００、１８５０、８１９、４２６５、ＯＸＥ０１、Ｄａｒｏｃｕ
ｒｅ  １１７３、ＩＴＸ、ＴＰＯ（チバスペシャルティ ケミカルズ社製）、Ｑｕａｎｔ
ａｃｕｒｅ  ＣＴＸ、ＩＴＸ（Ａｃｅｔｏ  Ｃｈｅｍｉｃａｌ社製）、Ｋａｙａｃｕｒｅ
ＤＥＴＸ−Ｓ（日本化薬社製）、ＥＳＡＣＵＲＥ ＫＩＰ１５０（Ｌａｍｂｅｒｔｉ社
製）、Ｌｕｃｉｒｉｎ ＴＰＯ（ＢＡＳＦ社製）の商品名で入手可能な光重合開始剤も使
用することができる。
【０１１８】
前記重合性化合物は、保存安定性の観点から、Ｎ−ビニル化合物、エチレングリコール
モノアリルエーテル、樹枝状ポリマー（デンドリティックポリマー）からなる群から選択
された少なくとも１種以上であることが好ましい。
【０１１９】
前記インク組成物Ａ及び前記インク組成物Ｂは、重合性化合物として、アリル化合物、
更に好ましくはアリルエーテル化合物、エチレングリコールモノアリルエーテル、トリメ
リロールプロパンジアリルエーテル、トリメチロールプロパンモノアリルエーテル、グリ
セリンモノアリルエーテル、アリルグリシジルエーテル、ペンタエリスリトールトリアリ
ルエーテルが挙げられ、特に好ましくはエチレングリコールモノアリルエーテル、トリメ
リロールプロパンジアリルエーテル及び／又はＮ−ビニル化合物を含むことが好ましい。
エチレングリコールモノアリルエーテル及び／又はＮ−ビニル化合物は、単官能のラジ
カル重合性モノマーであり、保存中暗反応により、望まない重合が生じる傾向が低く、使
用に当たって好適である。特にエチレングリコールモノアリルエーテル、トリメリロール
プロパンジアリルエーテル等のアリルエーテル化合物は、光ラジカル重合開始剤の分解に
よって生じる炭素ラジカルが存在しても、単独では重合しない特性を有している。
前記Ｎ−ビニル化合物としては、硬化性の観点からＮ−ビニルフォルムアミドであるこ
とが好ましい。
前記Ｎ−ビニル化合物、エチレングリコールモノアリルエーテルの添加量は、５０〜９
５重量％であることが好ましい。
【０１２０】
前記樹枝状ポリマー（デンドリティックポリマー）としては、インク粘度低減の観点か
ら、ハイパーブランチポリマー及び／又はデンドリマーであることが好ましい。
【０１２１】
ここで、「ハイパーブランチポリマー」とは、多数の枝からなる樹木状の多分岐高分子
のことで、分子構造は必ずしも規則的では無いものをいう。ハイパーブランチポリマーと
しては、ジペンタエリスリトールをコアとして官能基を分岐させたハイパーブランチポリ
マーであることが好ましい。ハイパーブランチポリマーは、大阪有機化学工業社製のＳＴ
ＡＲ−５０１、５０２などが入手可能である。
本発明では、ハイパーブランチポリマーとして、大阪有機化学工業製の「ビスコート  
＃１０００」、「ＳＴＡＲ−５０１」を用いた。この「ビスコート  ＃１０００」、「Ｓ
ＴＡＲ−５０１」は、ジペンタエリスリトールをコアとして官能基を分岐させていったハ
イパーブランチポリマーであり、「ビスコート  ＃１０００」は希釈モノマーとして、エ
チレングリコールジアクリレートを含有し、粘度２７３ｍＰａ・ｓ、官能基数１４（アク
リル基）のものであり、「ＳＴＡＲ−５０１」は希釈モノマーとして、ジペンタエリスリ
トールヘキサアクリレートを含有した、粘度：２１０Ｐａ・ｓ、官能基数２０〜９９（ア
クリル基）のものである。どちらも最外にアクリロイル基を有しており、好適に使用可能
である。
またデンドリマーは立体規則性が高いため、製造工程数が多くコストが高くなってしま
うが、ハイパーブランチポリマーは立体規則性がそれほど高くなく、比較的容易に合成で
きるのでコスト面で有利である。  
【０１２２】
また、「デンドリマー」とは、多数の枝からなる樹木状の多分岐高分子の中でも、その
分子構造が規則的で欠陥の無い化合物をいい、一般的に用いられている直線状の高分子に
比べて、反応性の官能基をその最外面に高密度且つ集中的に配置することが可能である。
【０１２３】
前記デンドリティックポリマーの添加量は、１．０〜３０．０重量％であることが好ま
しい。
【０１２４】
また、上述した重合性化合物以外のその他の重合性化合物を含んでいてもよい。当該そ
の他の重合性化合物としては、光重合開始剤から生成するラジカルまたはイオンにより重
合されるものであれば特に限定ない。このような重合性化合物とは、高分子の基本構造の
構成単位となり得る分子をいう。このような重合性化合物は光重合性モノマーとも呼ばれ、単官能モノマー、二官能モノマー、多官能モノマーが含まれる。
【０１２５】
このような重合性化合物の代表的なものとして、単官能モノマーとしては、（２−メチ
ル−２−エチル−１，３−ジオキソラン−４−イル）メチルアクリレート、（２−メチル
−２−イソブチル−１，３−ジオキソラン−４−イル）メチルアクリレート、フェノキシ
エチルアクリレート、イソボルニルアクリレート、メトキシジエチレングリコールモノア
クリレート、アクロイルモルホリン、メタクリル酸ラウリル、アリルグリコール、メタク
リル酸２−ヒドロキシエチル、メタクリル酸シクロヘキシル、オキセタンメタアクリレー
ト等を挙げることができる。
【０１２６】
二官能モノマーとしては、エチレングリコールジメタクリレート、ジエチレングリコー
ルジアクリレート、ジエチレングリコールジメタアクリレート、トリプロピレングリコー
ルジアクリレート、１，９−ノナンジオールジアクリレ−ト、ポリエチレングリコール＃
４００ジアクリレート、テトラエチレングリコールジメタクリレート、１，６−ヘキサン
ジオールジアクリレート、１，６−ヘキサンジオールジメタクリレート、ネオペンチルグ
リコールジアクリレート、ネオペンチルグリコールジメタクリレート、２−ヒドロキシ−
１，３−ジメタクリロキシプロパン、ヒドロキシピオペリン酸エステルネオペンチンルグ
リコールジアクリレート等を挙げることができる。
【０１２７】
多官能モノマーとしては、トリメチロールプロパントリアクリレート、トリメチロール
プロパントリメタアクリレート、トリメチロールプロパンＥＯ付加物トリアクリレート、
トリメチロールプロパンＰＯ付加物トリアクリレート、グリセリンＥＯ付加物トリアクリ
レート、グリセリンＥＯ変性トリアクリレート、グリセリンＰＯ付加物トリアクリレート、ペンタエリストールトリアクリレート、ジペンタエリストールヘキサアクリレート、フタル酸水素−（２，２，２−トリアクロイルオキシメチル）エチル、ジペンタエリストールポリアクリレート、トリメチロールプロパンジアリルエーテル、ペンタエリスリトールトリアリルエーテル、グリセリンモノアリルエーテル等を挙げることができる。
【０１２８】
光硬化型インク組成物には、重合促進剤が含まれていてもよく、前記重合促進剤として
は、重合性官能基を有する微粒子を含有する事が可能である。
重合促進剤としては、特に限定されないが、アミン化合物、チオキサントン、重合性微
粒子のいずれか一つ以上を含有することが好ましく、例えば、アミノベンゾエートである
Ｄａｒｏｃｕｒ  ＥＨＡ、ＥＤＢ（チバ・スペシャルティ・ケミカルズ社製）、チオキサ
ントン、イソプロピルチオキサントン、ジメチルチオキサントン、ジエチルチオキサント
ン、その表面に重合性官能基を導入した重合性微粒子等が挙げられる。
【０１２９】
重合性官能基を導入した微粒子の重合促進機構は必ずしも明確ではないが、紫外線を吸
収し、開裂した光重合開始剤により生成したラジカルが、微粒子表面にトラップされて安
定化し、微粒子表面へ導入された重合性官能基及び表面に吸着した重合性化合物と容易に
重合反応を開始する事により重合反応を促進するものと推測される。
【０１３０】
重合性官能基を有する微粒子とは、特に限定されないが、一般的に体質顔料と称される
もので、シリカ、アルミナ、チタニア、酸化カルシウム等の無機化合物が例示され、特に、シリカ、アルミナ等の透明なものも好適に使用でき、その中でもシリカが特に好ましい。
【０１３１】
また、該微粒子が有する重合性官能基としては、特に限定されず、アクリロイル基、メ
タクリロイル基等が例示され、さらに、１つ以上の二重結合を有する重合性官能基とする
ことも可能である。
【０１３２】
該微粒子の大きさとしては、特に限定されないが、粒径が１０〜２００ｎｍのものが好
ましい。
【０１３３】
前記重合性官能基を有する微粒子の調製方法は、特に限定されないが、テトラエトキシ
シラン等のシラン化合物のゾルゲル反応によって、水酸基等を多数有するシリカ微粒子を
作製し、該水酸基に重合性官能基を付与できるような化合物（シランカップリング剤）と
反応させる方法が挙げられる。
【０１３４】
前記重合性官能基を有する微粒子の含有量としては、特に限定されず、使用形態、条件、インク組成物の粘度と重合性の関係等に応じて適宜選択されるべきものであるが、インク組成物全量に対し１０質量％以下であることが好ましい。
【０１３５】
前記重合促進剤の添加量は、０．０１〜５．０重量％であることが好ましい。
【０１３６】
前記インク組成物Ａ及び／又は前記インク組成物Ｂは、インク組成物の保存安定性を向
上させるために、少なくとも一種類のＨＡＬＳ系熱ラジカル重合禁止剤を含有していても
よい。
ＨＡＬＳ系熱ラジカル重合禁止剤としては、好ましくはヒンダード・フェノール化合物
又はＨＡＬＳ系化合物であり、ヒンダード・フェノール化合物としては、Ｉｒｇａｓｔａ
ｂ  ＵＶ−２２、ＨＡＬＳ系化合物としてはＩｒｇａｓｔａｂ  ＵＶ−１０（チバ・スペ
シャルティ・ケミカルズ社製）が挙げられる。
前記インク組成物Ａ，Ｂのどちらか一方、又は前記インク組成物Ａ，Ｂの両方が感度
向上剤を含むものであっても良い。
前記インク組成物Ａ及び／又は前記インク組成物Ｂは、感度向上剤としてクマリン系
化合物、又はチオキサントン系化合物を含んでも良い。
感度向上剤は、光硬化を目的にインク組成物Ａ及び／又はＢへ照射された波長の光を
吸収し、励起されることにより、水素引き抜きによりラジカル発生を行う化合物、エネル
ギー移動によりラジカル発生を行う化合物、電子移動によりラジカル発生を行う化合物の
ことである。
クマリン系化合物は、紫外光を吸収し、励起状態となった際に、他分子との間でエネ
ルギー移動を起す事によって増感効果をもたらすだけでなく、基底状態に落ちる際に、蛍
光を発光するという特性を有しており、光照射により発生した蛍光を重合開始剤が吸収す
ることにより感度が向上すると考えられる。本発明の２液型光硬化インクセットは、とり
わけ、膜厚がある印字物に効果的である。厚みのある印字物の場合、内部まで照射光が届
きづらいが、クマリン系化合物が上述のように作用し、インクの内部から蛍光を発光する
ため、感度が向上し、さらに内部硬化性も優れた印字物を得ることができる。
クマリン系化合物の好ましい例としては、クマリン（Coumarin）、４−メチルクマリ
ン、７−ヒドロキシクマリン、７−アミノ−４−メチルクマリン、７−ヒドロキシ−４−
トリフルオロメチルクマリン、３−（２−ベンゾチアゾイル）−７−（ジエチルアミノ）
クマリン、７−アセトキシ−３−（２−ベンゾオキサゾイル）クマリン、６，７−ジエト
キシ−４−（トリフルオロメチル）クマリン、２，３，６，７−テトラヒドロ−９−メチ
ル−１Ｈ，５Ｈ−キノリジノ（９，１−ｇｈ）クマリン等が挙げられる。
チオキサントン系化合物の好ましい例としては、チオキサントン、イソプロピルチオ
キサントン、２，４−ジエチルチオキサントン、クロロチオキサントン等が挙げられる。
前記感度向上剤の濃度は、前記インク組成物Ａ及び／又は前記インク組成物Ｂ中０．
０１重量％〜１．０重量％であることが好ましい。
【０１３７】
上述の光硬化型インク組成物は、公知の慣用方法によって調製することができる。例え
ば、顔料分散液とインク溶媒を混合後、ろ過することにより、所望の光硬化型インク組成
物を得ることができる。
【０１３８】
[液体収容器及び液体噴射装置]
本実施形態によれば、前述したインクセットを収容した液体収容器を提供することがで
きる。また、本実施形態によれば、前記液体収容器を備える液体噴射装置を提供すること
ができる。
【０１３９】
［インクジェット記録方法］
本実施形態のインクジェット記録方法は、インクジェットヘッドを駆動させてインク組
成物の液滴を吐出し、該液滴を記録媒体に付着させて記録を行うインクジェット記録方法
において、上述のインクセットを用いて画像を形成するものである。
【０１４０】
上述した金属顔料を含むメタリックインク組成物は、単独で用いた場合、ＪＩＳ  Ｚ８
７４１にて規定された２０度、６０度、８５度鏡面光沢度の測定値がそれぞれ同時に２０
０、２００、１００以上の数値を示す金属光沢を有する画像を形成することができる。こ
のメタリックインク組成物を用いることで、マット調の画像からグロス調の画像まで、所
望の金属光沢を有する画像を形成することができる。
【０１４１】
具体的には、ＪＩＳ  Ｚ８７４１にて規定された２０度、６０度、８５度鏡面光沢度の
測定値がそれぞれ同時に２００以上４００未満、２００以上４００未満、１００以上の数
値を示す画像を形成した場合、つや消し調（マット調）の金属光沢を有する画像とするこ
とができる。
【０１４２】
また、ＪＩＳ  Ｚ８７４１にて規定された２０度、６０度、８５度鏡面光沢度の測定値
がそれぞれ同時に４００以上６００未満、４００以上６００未満、１００以上の数値を示
す画像は、形成した画像に映りこんだ物体が若干判別できるほどの、つやのある金属光沢
とすることができる。
【０１４３】
さらに、ＪＩＳ  Ｚ８７４１にて規定された２０度、６０度、８５度鏡面光沢度の測定
値がそれぞれ同時に６００以上、６００以上、１００以上の数値を示す金属光沢を有する
画像は、鮮鋭性を有し、形成した画像に映りこんだ物体が明確に判別できるほどの光沢、
いわゆる「鏡面光沢」を有する金属光沢とすることができる。
【０１４４】
金属顔料を含む前記メタリックインク組成物と、前記有彩色インク組成物、前記黒色イ
ンク組成物、前記白色インク組成物から選択された少なくとも１種以上の光硬化型インク
組成物とは、同時に吐出して画像を形成することができる。これにより、有彩色顔料、黒
色顔料及び白色顔料の色調にメタリック調の色調を付与することができる。
【０１４５】
前記金属顔料を含むメタリックインク組成物と、前記有彩色インク組成物、前記黒色イ
ンク組成物、前記白色インク組成物などの光硬化型インク組成物とを別々に吐出する場合
は、例えば、前記金属顔料を含むメタリックインク組成物を用いて金属光沢を有する画像
を形成した後に、前記有彩色インク組成物を用いて画像を形成することが好ましい。
【０１４６】
メタリック顔料は、記録媒体がインク受理層を有するか否かにかかわらず、インク受理
層には浸透しにくく、記録媒体上に付着した状態となる。これに対して有彩色インク組成
物に含まれる顔料は、インク受理層を有する記録媒体上に吐出した場合、そのインク受理
層中に浸透しやすい。このため、まず金属顔料を含むメタリックインク組成物を吐出して
記録媒体上にメタリック顔料の付着層を形成し、その上に有彩色インクの顔料を付着させ
ると、有彩色インク組成物の顔料の色彩をより鮮明に発色させることが可能となる。
【０１４７】
また、前記金属顔料を含むメタリックインク組成物を用いて金属光沢を有する画像を形
成した後に、前記有彩色インク組成物を用いて任意の色調の金属光沢を有する画像を形成
し、次いで前記黒色インク組成物及び／又は白色インク顔料を用いて画像を形成すること
もできる。
【０１４８】
インク組成物を吐出する方法としては、以下に説明する方法が挙げられる。
【０１４９】
第一の方法としては、静電吸引方式があり、この方式はノズルとノズルの前方に置いた
加速電極の間に強電界を印加し、ノズルからインクを液滴状で連続的に噴射させ、インク
滴が偏向電極間を飛翔する間に印刷情報信号を偏向電極に与えて記録する方式、またはイ
ンク滴を偏向することなく印刷情報信号に対応して噴射させる方式である。
【０１５０】
第二の方法としては、小型ポンプでインク液に圧力を加え、ノズルを水晶振動子等で機
械的に振動させることにより、強制的にインク滴を噴射させる方式である。噴射したイン
ク滴は噴射と同時に帯電させ、インク滴が偏向電極間を飛翔する間に印刷情報信号を偏向
電極に与えて記録する。
【０１５１】
第三の方法は圧電素子（ピエゾ素子）を用いる方式であり、インク液に圧電素子で圧力
と印刷情報信号を同時に加え、インク滴を噴射・記録させる方式である。
【０１５２】
第四の方式は熱エネルギーの作用によりインク液を急激に体積膨張させる方式であり、
インク液を印刷情報信号に従って微小電極で加熱起泡させ、インク滴を噴射・記録させる
方式である。
【０１５３】
以上のいずれの方式も本実施形態のインクジェット記録方法に使用することができ、そ
れぞれの方式のインクジェットカートリッジに充填することができる。
【０１５４】
前記光硬化型インク組成物の液滴を吐出した後、定法に従い、記録媒体に付着した液滴
を硬化及び／又は乾燥させる処理を行う。
【０１５５】
硬化処理の例としては、例えば、前記メタリックインク組成物を吐出して画像を形成し
た後に、前記有彩色インク組成物を吐出し、該吐出と同時に又は吐出した後に、形成され
た画像に対して硬化処理を行う方法がある。また、前記メタリックインク組成物を吐出し
て画像を形成した後に、前記有彩色インク組成物、前記黒色インク組成物、前記白色イン
ク組成物を同時に吐出し、該吐出と同時に又は吐出した後に、形成された画像に対して硬
化処理を行う方法もある。更に、前記メタリックインク組成物を用いて画像を形成した後
に、前記有彩色インク組成物を用いて任意の色調の画像を形成し、次いで前記黒色インク
組成物及び／又は白色インク組成物を吐出し、該吐出と同時に又は吐出した後に、形成さ
れた画像に対して硬化処理を行う方法もある。
【０１５６】
これにより、メタリック光沢を有するフルカラー画像を形成することができる。
【０１５７】
また、乾燥処理と硬化処理を組み合わせる例としては、例えば、前記メタリックインク
組成物を用いて画像を形成した後に、該画像に対して乾燥処理を行い、前記有彩色インク
組成物、前記黒色インク組成物、前記白色インク組成物を吐出して任意の色調の画像を形
成した後、該画像に対して硬化処理を行う。
【０１５８】
これにより、メタリック光沢を有するフルカラー画像を形成することができる。
【０１５９】
前記硬化処理は、紫外線を照射することにより行うことが好ましい。紫外線の照射は、
基板または記録媒体等の上に付着させたインク組成物量や厚さにより、適宜好ましい条件
を選択することが好ましい。そのため、厳密には特定できないが、例えば、光照射装置か
ら放射される光の波長が３５０〜４５０ｎｍの範囲であることが好ましい。
【０１６０】
また、紫外線の照射量は、１０ｍＪ／ｃｍ2以上、１０,０００ｍＪ／ｃｍ2以下であり、また好ましくは５０ｍＪ／ｃｍ2以上、６,０００ｍＪ／ｃｍ2以下の範囲で行うことが好ましい。かかる程度の範囲内における紫外線照射量であれば、光硬化型インク組成物の硬化反応を十分に行うことができる。
【０１６１】
紫外線照射は、メタルハライドランプ、キセノンランプ、カーボンアーク灯、ケミカル
ランプ、低圧水銀ランプ、高圧水銀ランプ等のランプが挙げられる。例えばＦｕｓｉｏｎ
Ｓｙｓｔｅｍ社製のＨランプ、Ｄランプ、Ｖランプ等の市販されているものを用いて行う
ことができる。
【０１６２】
また、消費エネルギー低減の面から、紫外線発光ダイオード（紫外線ＬＥＤ）や紫外線
発光半導体レーザ等の紫外線発光半導体素子により、紫外線照射を行うことが特に好まし
い。
【０１６３】
記録媒体としては、特に制限はなく、例えば、普通紙、インクジェット専用紙（マット
紙、光沢紙）、ガラス、プラスチック、フィルム、金属、プリント配線基板等の種々の記
録媒体を用いることができる。
【０１６４】
前記記録媒体がインク受容層を有している場合は、熱ダメージを与えないという観点か
ら、前記記録媒体を非加熱で印刷することが好ましい。
【０１６５】
一方、前記記録媒体がインク受容層を有していない場合は、乾燥速度を高め、高光沢が
得られるという観点から、前記記録媒体を加熱して印刷することが好ましい。
【０１６６】
加熱は、記録媒体に熱源を接触させて加熱する方法、赤外線やマイクロウェーブ（２，
４５０ＭＨｚ程度に極大波長を持つ電磁波）などを照射し、または熱風を吹き付けるなど
記録媒体に接触させずに加熱する方法などが挙げられる。
【０１６７】
前記加熱は、印刷する前及び／又は印刷と同時に及び／又は印刷した後に行うことが好
ましい。換言すれば、前記記録媒体の加熱は、印刷の前に行っても、同時に行っても、後
に行ってもよく、印刷を行っている間を通して加熱してもよい。加熱温度は記録媒体の種
類によるが、３０〜８０℃が好ましく、４０〜６０℃がより好ましい。
【０１６８】
［記録物］
本実施形態の記録物は、先述のインクセットを用いて、上記インクジェット記録方法に
より記録が行われたものである。この記録物は、先述のインクセットを用いて上記インク
ジェット記録方法により得られたものであるため、任意の色調を帯びたメタリック調の画
像を有する記録物を得ることができる。
【０１６９】
［実施形態２のインクセット］
本実施形態のインクセットは、既述のとおり、金属顔料を含有するメタリックインク組
成物と、色材を含有しない光硬化型インク組成物Ａと、有彩色顔料、黒色顔料、白色顔料
からなる群から選択された少なくとも１種以上の色材を含有する光硬化型インク組成物Ｂ
と、を備えている。これにより、有彩色、黒色及び白色の色調にメタリック調の金属光沢
が付加された画像を形成することが可能となる。
【０１７０】
本実施形態２においては、前述した実施形態１に用いられる有彩色インク組成物、黒色
インク組成物、白色インク組成物からなる群から選択された少なくとも１種以上の光硬化
型インク組成物の代わりに、色材を含有しない光硬化型インク組成物Ａと、有彩色顔料、
黒色顔料、白色顔料からなる群から選択された少なくとも１種以上の色材を含有する光硬
化型インク組成物Ｂと、を備える点以外は、実施形態１ど同様である。従って、金属顔料
を含有するメタリックインク組成物に関する事項は、実施形態１において説明した前述の
事項が本実施形態２においても同様に適用される。
【０１７１】
次に、本実施形態のインクセットに用いられる光硬化型インク組成物について説明する。本実施形態にインクセットに用いられる光硬化型インク組成物Ａ及びＢは、色材を含有しない光硬化型インク組成物Ａと、有彩色顔料、黒色顔料、白色顔料からなる群から選択された少なくとも１種以上の色材を含有する光硬化型インク組成物Ｂとからなる２液系光硬化インク組成物である。
【０１７２】
前記光硬化型インク組成物Ａは、非水系であり、少なくとも、光重合開始剤と、重合性
化合物と、を含有することが好ましい。
【０１７３】
前記光硬化型インク組成物Ａに用いられる前記光重合開始剤は、前述した実施形態１に
おいて好ましく用いられる光重合開始剤と同様であり、前記事項が同様に適用される。
【０１７４】
前記光硬化型インク組成物Ａは、上述した光重合開始剤を少なくとも２種以上を含むこ
ともできる。光重合開始剤として、上述した光重合開始剤を少なくとも２種以上を含んで
いれば、上記以外の他の光重合開始剤を併用して用いてもよい。
【０１７５】
併用して用いることができる他の光重合開始剤としては、前述した実施形態１において
例示した他の光重合開始剤と同様であり、前記事項が同様に適用される。
【０１７６】
前記光重合開始剤の添加量は、０．１〜１５重量％であることが好ましい。
【０１７７】
一方、前記光硬化型インク組成物Ｂは、非水系であり、少なくとも、重合性化合物を含
有し、先述した光重合開始剤を含有しないことが好ましい。
【０１７８】
前記光重合性インク組成物Ａ及びＢに用いられる前記重合性化合物としては、保存安定
性の観点から、Ｎ−ビニル化合物、エチレングリコールモノアリルエーテル、樹枝状ポリ
マー（デンドリティックポリマー）からなる群から選択された少なくとも１種以上である
ことが好ましい。
【０１７９】
Ｎ−ビニルフォルムアミド及びエチレングリコールモノアリルエーテルは、単官能のラ
ジカル重合性モノマーであり、保存中暗反応により、望まない重合が生じる傾向が低く、
使用に当たって好適である。
【０１８０】
Ｎ−ビニルフォルムアミド及び／又はエチレングリコールモノアリルエーテルの添加量
が２０重量％未満ではインク組成物の粘度、分散安定性、保存安定性等の問題が生じ、８
０重量％を超えて多くなると２液型光硬化インク組成物としての硬化性、皮膜強度が不十
分となる場合がある。より好ましくは２０重量％〜７０重量％程度の範囲である。
【０１８１】
前記樹枝状ポリマー（デンドリティックポリマー）としては、前述した実施形態１にお
いて例示したものと同様であり、前記事項が同様に適用される。
【０１８２】
なお、本実施形態において使用される樹枝状ポリマー（デンドリティックポリマー）は、室温で固体であって、数平均分子量が１０００〜 １０００００の範囲のものが望ましく、特に２０００〜 ５００００の範囲のものが好ましく使用される。分子量が上記の範囲より低い場合には定着画像がもろくなり、また、分子量が上記の範囲より高い場合には、添加量を下げてもインクの粘度が高くなりすぎて吐出特性の点で実用的ではなくなる。
【０１８３】
また、上述した重合性化合物以外のその他の重合性化合物を含んでいてもよい。当該そ
の他の重合性化合物としては、前述した実施形態１において例示したものと同様であり、
前記事項が同様に適用される。
【０１８４】
前記重合促進剤及びその添加量は、前述した実施形態１の場合と同様である。
【０１８５】
前記光硬化型インク組成物Ａ及び／又は前記光硬化型インク組成物Ｂは、界面活性剤を
使用することができ、例えばシリコーン系界面活性剤として、ポリエステル変性シリコー
ンやポリエーテル変性シリコーンを用いることが好ましく、ポリエーテル変性ポリジメチ
ルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（ビックケミー・ジャパン株式会社製）を挙げることができる。
【０１８６】
前記光硬化型インク組成物Ａ又は前記光硬化型インク組成物Ｂには重合促進剤が含まれ
ていても良い。重合促進剤としては、特に限定されないが、アミン化合物、チオキサント
ン、重合性微粒子のいずれか一つ以上を含有することが好ましく、例えば、アミノベンゾ
エートであるＤａｒｏｃｕｒ  ＥＨＡ、ＥＤＢ（チバ・スペシャルティ・ケミカルズ社
製）、チオキサントン、イソプロピルチオキサントン、ジメチルチオキサントン、ジエチ
ルチオキサントン、その表面に重合性官能基を導入した重合性微粒子等が挙げられる。
【０１８７】
また、前記インク組成物Ａ又は前記インク組成物Ｂは、熱ラジカル重合禁止剤を含有す
ることが好ましい。これにより、インク組成物の保存安定性が向上する。熱ラジカル重合
禁止剤には、一般的な重合性組成物に配合されているものが使用でき、例えば、フェノー
ル系酸化防止剤、ヒンダード・アミン光安定剤、リン系酸化防止剤、広く（メタ）アクリ
ルモノマーに用いられるハイドロキノンモノメチルエーテルの他、ハイドロキノン、ｔ− 
ブチルカテコール、ピロガロール等が挙げられるが、好ましくはＨＡＬＳ系化合物であり、Ｉｒｇａｓｔａｂ  ＵＶ−１０（チバ・スペシャルティ・ケミカルズ社製）が挙げられる。
【０１８８】
また、本実施形態のインクセットは、光硬化型インク組成物Ｂのみに色材を含有する。
この場合に用いられる色材は、顔料が印刷物の耐久性の点から好ましい。光硬化型インク
組成物Ｂに含まれる顔料は、有彩色顔料、黒色顔料、白色顔料からなる群から選択された
少なくとも１種以上である。
【０１８９】
前記光硬化型インク組成物Ｂで使用される顔料としては、特別な制限なしに無機顔料、
有機顔料を使用することができる。
【０１９０】
有彩色顔料、黒色顔料、及び白色顔料としては、前述した実施形態１に用いられる有彩
色インク組成物、黒色インク組成物、及び白色インク組成物それぞれに含まれる有彩色顔
料、黒色顔料、及び白色顔料と同様であり、前記事項が適用される。
【０１９１】
前記有彩色顔料、及び黒色顔料の含有量は、印刷物の光沢とブロンズ現象抑制効果の観
点から、好ましくは０．１重量％以上、より好ましくは１．０重量％以上、更に好ましく
は３．０重量％以上１０．０重量％以下である。白色顔料の含有量は、白色度の観点から、好ましくは１．０重量％以上、より好ましくは５．０重量％以上、更に好ましくは１０重量％以上、２０重量％以下である。
【０１９２】
前記光硬化型インク組成物Ｂは、色材として顔料を使用するとともに、該顔料を分散す
るための分散剤を含有するものが好ましい。分散剤は、この種の顔料インクに使用可能で
あるものを特に制限なく用いることができ、例えば、カチオン性分散剤、アニオン性分散
剤、ノニオン性分散剤や界面活性剤等が挙げられる。
【０１９３】
アニオン性分散剤、ノニオン性分散剤、分散剤としての界面活性剤、その他の分散剤の
例としては、前述した実施形態１に使用される光硬化型インク組成物に用いられるものと
同様である。
【０１９４】
本発明の好ましい態様によれば、これらの顔料は、分散剤または界面活性剤で水性媒体
中に分散させて得られた顔料分散液として光重合型インク組成物Ｂとすることができる。
好ましい分散剤としては、顔料分散液を調製するのに慣用されている分散剤、例えば高分
子分散剤を使用することができる。
【０１９５】
また、本実施形態のインクセットは、インク組成物が色材を含有する場合、イエロー、
マゼンタ、シアン、ブラックの基本４色に加えて、それぞれの色毎に同系列の濃色や淡色
を用いてもよい。例えば、マゼンタに加えて淡色のライトマゼンタ、濃色のレッド、シア
ンに加えて淡色のライトシアン、濃色のブルー、ヴァイオレットが挙げられる。または中
間色のグリーン、オレンジ、も挙げられる。更に無彩色であるブラックに加えて、その淡
色であるグレイ、ライトブラック、濃色であるマットブラック、同じく無彩色であるホワ
イトに加えてクリーム、アイヴォリー、更に加えてメタリック色であればシルバー、ゴー
ルド、カッパー、クロームシルバー等が挙げられる。
【０１９６】
また、必要に応じて、レベリング添加剤、マット剤、膜物性を調整するためのポリエス
テル系樹脂、ポリウレタン系樹脂、ビニル系樹脂、アクリル系樹脂、ゴム系樹脂、ポリア
クリルポリオール樹脂、ポリオキシアルキレンポリアルキレンアミン樹脂、ワックス類を
添加することが出来る。また、本発明のインク組成物Ａまたはインク組成物Ｂには、２液
型光硬化インクに使用し得る、公知公用のその他の成分として、湿潤剤、浸透溶剤、ｐＨ
調整剤、防腐剤、防かび剤等を添加しても良い。
【０１９７】
本実施形態のインクセットは、光硬化型インク組成物Ａおよび光硬化型インク組成物Ｂ
を混合した後に光照射をすることにより硬化反応を行う。混合は硬化反応前であれば、印
刷前・印刷後のどちらでもよい。即ち、該混合および印刷は、インク組成物Ａとインク組
成物Ｂとを記録媒体上の同位置に付着させる形態でも良く、また、インク組成物Ａとイン
ク組成物Ｂとを混合し記録媒体上に付着させる形態でもよい。
【０１９８】
[液体収容器及び液体噴射装置]
本実施形態によれば、前述したインクセットを収容した液体収容器を提供することがで
きる。また、本実施形態によれば、前記液体収容器を備える液体噴射装置を提供すること
ができる。
【０１９９】
［インクジェット記録方法］
本実施形態のインクジェット記録方法は、インクジェットヘッドを駆動させてインク組
成物の液滴を吐出し、該液滴を記録媒体に付着させて記録を行うインクジェット記録方法
において、上述のインクセットを用いて画像を形成するものである。
【０２００】
上述した金属顔料を含むメタリックインク組成物は、前述した実施形態１におけるもの
と同様に、単独で用いた場合、ＪＩＳ  Ｚ８７４１にて規定された２０度、６０度、８５
度鏡面光沢度の測定値がそれぞれ同時に２００、２００、１００以上の数値を示す金属光
沢を有する画像を形成することができる。このメタリックインク組成物を用いることで、
マット調の画像からグロス調の画像まで、所望の金属光沢を有する画像を形成することが
できる。その形成される金属光沢画像の具体例としては、実施形態１と同様である。
【０２０１】
前記メタリックインク組成物と、前記光硬化型インク組成物Ａ及び／又は前記光硬化型
インク組成物Ｂと、同時に吐出して画像を形成することができる。これにより、有彩色顔
料、黒色顔料及び白色顔料の色調にメタリック調の色調を付与することができる。
【０２０２】
前記金属顔料を含むメタリックインク組成物と、前記有彩色インク組成物、前記黒色イ
ンク組成物、前記白色インク組成物などの光硬化型インク組成物とを別々に吐出する場合
は、例えば、前記メタリックインク組成物を吐出して画像を形成した後に、前記光硬化型
インク組成物Ａ及び／又は前記光硬化型インク組成物Ｂを吐出して任意の色調の画像を形
成することが好ましい。
【０２０３】
メタリック顔料は、記録媒体がインク受理層を有するか否かにかかわらず、インク受理
層には浸透しにくく、記録媒体上に付着した状態となる。これに対して有彩色インク組成
物に含まれる顔料は、インク受理層を有する記録媒体上に吐出した場合、そのインク受理
層中に浸透しやすい。このため、まず金属顔料を含むメタリックインク組成物を吐出して
記録媒体上にメタリック顔料の付着層を形成し、その上に光硬化型インク組成物Ｂに含ま
れる顔料を付着させると、光硬化型インク組成物Ｂの顔料の色彩をより鮮明に発色させる
ことが可能となる。
【０２０４】
インク組成物を吐出する方法としては、前述した実施形態１で説明した第一〜第四の方
法が挙げられる。
【０２０５】
以上のいずれの方式も本実施形態のインクジェット記録方法に使用することができ、そ
れぞれの方式のインクジェットカートリッジに充填することができる。但し、インク組成
物に熱ダメージを与えないという観点からは、インクジェットヘッド非加熱方式である、
上記第一、第二及び第三の方法を選択することが好ましい。
【０２０６】
前記光硬化型インク組成物の液滴を吐出した後、定法に従い、記録媒体に付着した液滴
を硬化及び／又は乾燥させる処理を行う。
【０２０７】
硬化処理の例としては、例えば、前記光硬化型インク組成物Ａ及び前記白色顔料を含有
する光硬化型インク組成物Ｂを用いて画像を形成した後に、光照射によって硬化処理を行
い、次いで、（ｉ）前記メタリックインク組成物と、(ii）前記光硬化型インク組成物Ａ
及び／又は（iii）前記有彩色顔料又は前記黒色顔料を含有する光硬化型インク組成物Ｂ
と、を用いて画像を形成する方法がある。
これにより、メタリック光沢を有するフルカラー画像を形成することができる。
【０２０８】
他の例としては、前記メタリックインク組成物を吐出して画像を形成した後に、前記光
硬化型インク組成物Ａ及び／又は前記光硬化型インク組成物Ｂを同時に吐出して画像を形
成し、該吐出と同時に又は吐出した後に、形成された画像に対して硬化処理を行う方法が
ある。
これにより、メタリック光沢を有するフルカラー画像を形成することができる。
【０２０９】
また、乾燥処理と硬化処理を組み合わせる例としては、例えば、前記メタリックインク
組成物を吐出して画像を形成した後に、該画像に対して乾燥処理を行い、前記光硬化型イ
ンク組成物Ａ及び／又は前記光硬化型インク組成物Ｂを同時に吐出して画像を形成し、該
吐出と同時に又は吐出した後に、形成された画像に対して硬化処理を行う方法がある。
これにより、メタリック光沢を有するフルカラー画像を形成することができる。
【０２１０】
前記硬化処理は、前述した実施形態１と同様に紫外線を照射することにより行うことが
好ましく、その詳細は前記事項が同様に適用される。
【０２１１】
［記録物］
本実施形態の記録物は、先述のインクセットを用いて、上記インクジェット記録方法に
より記録が行われたものである。この記録物は、先述のインクセットを用いて上記インク
ジェット記録方法により得られたものであるため、任意の色調を帯びたメタリック調の画
像を有する記録物を得ることができる。
【実施例１】
【０２１２】
１．メタリックインク組成物
（１）メタリック顔料分散液の調製
膜厚１００μｍのＰＥＴフィルム上に、セルロースアセテートブチレート（ブチル化率
３５〜３９％、関東化学社製）３．０重量％及びジエチレングリコールジエチルエーテル
（日本乳化剤社製）９７重量％からなる樹脂層塗工液をバーコート法によって均一に塗布
し、６０℃、１０分間乾燥する事で、ＰＥＴフィルム上に樹脂層薄膜を形成した。
【０２１３】
次に、真空蒸着装置（真空デバイス社製ＶＥ−１０１０型真空蒸着装置）を用いて、上
記の樹脂層上に平均膜厚２０ｎｍのアルミニウム蒸着層を形成した。
【０２１４】
次に、上記方法にて形成した積層体を、ジエチレングリコールジエチルエーテル中、Ｖ
Ｓ−１５０超音波分散機（アズワン社製）を用いて剥離・微細化・分散処理を同時に行い、積算の超音波分散処理時間が１２時間であるメタリック顔料分散液を作成した。
【０２１５】
得られたメタリック顔料分散液を、開き目５μｍのＳＵＳメッシュフィルターにてろ過
処理を行い、粗大粒子を除去した。次いで、ろ液を丸底フラスコに入れ、ロータリーエバ
ポレターを用いてジエチレングリコールジエチルエーテルを留去した。これにより、メタ
リック顔料分散液を濃縮し、その後、そのメタリック顔料分散液の濃度調整を行い、５重
量％濃度のメタリック顔料分散液１を得た。
【０２１６】
また、蒸着条件及び／又は超音波分散時間を変化させたメタリック顔料を有するメタリ
ック顔料分散液２を得た。
【０２１７】
そして、粒子径・粒度分布測定装置（シスメックス社製ＦＰＩＡ−３０００Ｓ）を用い
て、各メタリック顔料の長径（Ｘ方向）−短径（Ｙ方向）平面の円相当径の５０％平均粒
子径Ｒ５０、平均膜厚Ｚを測定し、さらに、得られたＲ５０とＺの測定値に基づき、Ｒ５
０／Ｚを算出した。結果を表１に示す。
【０２１８】
【表１】
2008239951.tif 000002
【０２１９】
（２）メタリックインク組成物の調製
上記方法にて調製したメタリック顔料分散液を用いて、表２に示す組成にてメタリック
顔料インク組成物を調製した。溶媒及び添加剤を混合・溶解し、インク溶媒とした後に、
メタリック顔料分散液をそのインク溶媒中へ添加して、更に常温・常圧下３０分間マグネ
ティックスターラーにて混合・撹拌して、メタリック顔料インク組成物（Ｓ１、Ｓ２、Ｓ
３）とした。
【０２２０】
表２中、ジエチレングリコールジエチルエーテル（ＤＥＧｄＥＥ）、ジプロピレングリ
コールモノブチルエーテル（ＤＰＧｍＢＥ）及びテトラエチレングリコールジメチルエー
テル（ＴＥＧｄＭＥ）は日本乳化剤社製のものを用いた。また、γ−ブチロラクトンは関
東化学社製のものを用いた。また、Ｎ−２０４３−ＡＦ−１およびＮ−２０４３−６０Ｍ
ＥＸ（ポリアクリルポリオール樹脂エマルジョン）はハリマ化成社製のものを用い、ＢＹ
Ｋ−３５００（界面活性剤）はビックケミー・ジャパン社製のものを用いた。なお、単位
は重量％である。
【０２２１】
【表２】
2008239951.tif 000003
【０２２２】
２．カラーインク組成物
（１）重合性微粒子及びその分散液の調製
シリカゾルＩＰＡ−ＳＴ（日本化学工業社製、シリカ濃度３０ｗｔ％のイソプロピルア
ルコール（以下「ＩＰＡ」と称する）分散液）８８．１重量部を２００ｍｌ容の三角フラ
スコに加え、シランカップリング剤  サイラエースＳ７１０（３−メタクリロキＳプロピ
ルトリメトキシシラン、チッソ社製）７．９重量部を添加した。マグネティックスターラ
ーで攪拌しながら０．０５ｍｏｌ／Ｌ濃度の塩酸を４重量部添加し、室温で２４時間攪拌
しながら反応を行った。その結果、メタクリル基を有する重合性微粒子（ＭＰＳ）を含む
ＩＰＡ分散液Ａを得た。
【０２２３】
３００ｍｌ容の丸底フラスコにＮ−ビニルフォルムアミド（以下「ＮＶＦ」とも称する、ビームセット７７０、荒川化学工業社製）７０重量部、上記分散液Ａ  １００重量部を加え、ロータリーエバポレーターを用いてＩＰＡを留去し、重合性微粒子を３０ｗｔ％含む分散液Ｂを得た。
【０２２４】
（２）顔料分散液の調製
（2-1）（イエロー）顔料分散液Ｃ
色材である顔料として、Ｃ．Ｉ．ピグメントイエロー（Ｐ．Ｙ．）７４とポリウレタン
樹脂（平均分子量約２０，０００）（以下「分散剤」とも称する）とＮＶＦを、顔料：分
散剤：ＮＶＦ＝１５：５：８０の割合で混合して、サンドミル（安川製作所社製）中でガ
ラスビーズ（直径１．７ｍｍ、混合物の１．５倍重量）と共に２時間分散させた。その後、ガラスビーズを分離し、顔料分散液Ｃ（顔料濃度１５ｗｔ％）を得た。
【０２２５】
（2-2）（マゼンタ）顔料分散液Ｄ
顔料をＣ．Ｉ．ピグメントレッド（Ｐ．Ｒ．）１２２に替えた以外は、上記顔料分散液
Ｃと同様に顔料分散液Ｄ（顔料濃度１５ｗｔ％）を調製した。
【０２２６】
（2-3）（シアン）顔料分散液Ｅ
顔料をＣ．Ｉ．ピグメントブルー（Ｐ．Ｂ．）１５：３に替えた以外は、上記顔料分散
液Ｃと同様に顔料分散液Ｅ（顔料濃度１５ｗｔ％）を調製した。
【０２２７】
（2-4）（ブラック）顔料分散液Ｆ
顔料をＣ．Ｉ．ピグメントブラック（Ｐ．Ｂｋ．）７に替えた以外は、上記顔料分散液
Ｃと同様に顔料分散液Ｆ（顔料濃度１５ｗｔ％）を調製した。
【０２２８】
（2-5）（ホワイト）顔料分散液Ｇ
チタン含有鉱石を硫酸で溶かして硫酸チタン溶液を得た。この硫酸チタン溶液を加水分
解して得た含水酸化チタンに、ＴｉＯ2換算での１００重量部に対してリン酸アンモニウ
ムを０．５０重量部、硫酸カリウムを０．３０重量部、硫酸アルミニウムを０．３０重量
部添加し、含水酸化チタンを生成物温度が１，０２０℃になるまで実験室用回転マッフル
炉内で加熱した。生成した二酸化チタン微粒子を室温に冷却し、透過型電子顕微鏡写真で
観測したところ、平均一次粒子径が０．１３μｍであるアナターゼ型であることが判った。
【０２２９】
この表面処理された白色顔料としての二酸化チタン微粒子  １５重量部、分散剤として
のポリオキシアルキレン付加ポリアルキレンアミン（第一工業製薬社製  ディスコール  
Ｎ− ５１８）  ５重量部、エチレングリコールモノアリルエーテル（以下「ＡＧ」と称
する）８０重量部を混合し、サンドミル（安川製作所製）でジルコニウムビーズ（１．０
ｍｍ径）をスラリーの１．５倍量を充填し、２時間分散させた後、ビーズを取り除き、二
酸化チタン微粒子の６０ｗｔ％  顔料分散液Ｇを得た。
【０２３０】
（３）インク組成物の調製
（3-1）イエロー顔料インク組成物（Ｙ１）
遮光性を有する容器に、顔料分散液Ｂ  ２０重量部、顔料分散液Ｃ  １０重量部を加え、ＮＶＦ  ２９重量部、トリプロピレングリコールジアクリレート（以下「ＴＰＧＤＡ」とも称する、アロニックスＭ−２２０、東亜合成社製）２５重量部、グリセリンＥＯ変性トリアクリレート（以下「ＡＧＥ３」とも称する、ＨＫエステル  Ａ−Ｇｌｙ−３Ｅ、新中村化学社製）１０重量部、Ｉｒｇａｃｕｒｅ  ８１９（ビス（２，４，６−トリメチルベンゾイル）−フェニルフォスフィンオキシド、チバ スペシャリティ ケミカルズ社製）４．０重量部、Ｉｒｇａｃｕｒｅ  ３６９（２−ベンジル−２−ジメチルアミノ−１−（４−モルフォリノフェニル）−ブタノン−１、チバ スペシャリティ ケミカルズ社製）１．０重量部、Ｄａｒｏｃｕｒ  ＥＨＡ（２−エチルヘキシル−４−ジメトキシアミノベンゾエート、チバ スペシャリティ ケミカルズ社製）１重量部を添加し、マグネティックスターラーで１時間攪拌・混合してから、紫外線を遮蔽した環境下で５μｍのメンブランフィルターを用いてろ過して、表３の組成のイエローインク組成物を調製した。
【０２３１】
（3-2）マゼンタ、シアン、ブラック顔料インク組成物
以下同様に、それぞれ、顔料分散液Ｃに代えて、顔料分散液Ｄ、Ｅ、Ｆを用いて表３の
組成の各インク組成物：マゼンタインク組成物（Ｍ１）、シアンインク組成物（Ｃ１）、
ブラックインク組成物（Ｂｋ１）を調製した。
【０２３２】
【表３】
2008239951.tif 000004
【０２３３】
（3-3）ホワイトインク組成物（Ｗ）
下記に示す配合成分におけるＡＧ、顔料及び分散剤以外の溶媒及び各種添加剤を混合且
つ完全に溶解し、インク溶媒を作成してから、上記顔料分散液Ｇを、攪拌しながらインク
溶媒中に徐々に滴下し、滴下終了後常温で３０分間混合攪拌した。その後、５μｍのメン
ブランフィルターでろ過し、表４に示すホワイトインク組成物を調製した。下記の組成に
おいて、「ＡＧ」は日本乳化剤社製のエチレングリコールモノアリルエーテルを意味し、
「Ｉｒｇａｃｕｒｅ １２７」はチバ スペシャルティ ケミカルズ社製の重合開始剤を意
味し、「Ｄａｒｏｃｕｒ ＥＤＢ」は同社の重合促進剤を意味し、「ＢＹＫ−ＵＶ３５７
０」はビッグケミー・ジャパン社製のシリコーン系界面活性剤を意味し、「Ｉｒｇａｓｔ
ａｂ  ＵＶ１０」はチバ・スペシャルティ・ケミカルズ社製の重合禁止剤を意味する。
【表４】
2008239951.tif 000005
【０２３４】
（3-4）イエロー、マゼンタ、シアン、ブラック、ホワイト顔料インク組成物
上記と同様にして、それぞれ、表５に示す組成の各インク組成物：イエローインク組成
物（Ｙ２）、マゼンタインク組成物（Ｍ２）、シアンインク組成物（Ｃ２）、ブラックイ
ンク組成物（Ｂｋ２）、ホワイトインク組成物（Ｗ２）を調製した。
【０２３５】
【表５】
2008239951.tif 000006
【０２３６】
３．インクセット
前記１及び２で得られた各インク組成物を用い、表６に示す組み合わせでインクセット
を構成した。
【０２３７】
【表６】
2008239951.tif 000007
【０２３８】
４．印刷評価試験
（１）印刷評価試験１
上記３で示したインクセットを使用し、ローランドＤ．Ｇ．株式会社製インクジェット
プリンタ  ＳＪ−５４０を利用し、それぞれ対応する色列に対応するインク組成物を、即
ち、ブラックインク組成物、イエローインク組成物、マゼンタインク組成物、シアンイン
ク組成物をそれぞれブラック列、イエロー列、マゼンタ列、シアン列に充填し、メタリッ
クインク組成物をライトシアン列に、ホワイトインク組成物をライトマゼンタ列に充填し
た。印刷は下記印刷パターンに従い実施した。記録媒体にはＡ４サイズにカットした塩化
ビニルシート（Ｖｉｅｗｃａｌ  ２０００（白）：株式会社  桜井製）、ＰＥＴフィルム
（ＰＧ−５０Ｌ：株式会社  ラミーコーポレーション製）、ポリカーボネートフィルム
（ユーピロン  ＦＥ−２０００：三菱エンジニアリングプラスチック株式会社製）を用い
た。そして、下記の評価基準に基づき、印字物の官能評価を行った。結果を表７に示す。
ＡＡ：映りこんだ物体が明確に判別できるほどのメタリック調光沢が得られた。
Ａ  ：画像に映りこんだ物体が若干判別できる程度のメタリック調光沢が得られた。
Ｂ  ：つや消し調（マット調）のメタリック光沢が得られた。
Ｃ  ：メタリック調の光沢は得られなかった。
【０２３９】
上記インクセットを用いた印刷パターンは以下のとおりである。
ａ．印刷パターン１
加熱温度５０℃の条件にてメタリックインク組成物を用いて画像を形成した後に、有彩
色インクを用いて、メタリック画像の上に画像を形成し、その画像に対して、紫外線照射
装置として、ピーク波長３６５ｎｍの紫外線発光ダイオードＮＩＣＨＩＡｉ− ＬＥＤ
「ＮＣＣＵ０３３」及びピーク波長３８０ｎｍの紫外線発光ダイオードＮＩＣＨＩＡ「Ｎ
ＣＣＵ００１」（共に日亜化学工業社製）、ピーク波長３９５ｎｍの発光ダイオードＥ１
Ｓ４０−０Ｐ０Ｃ６−０１（豊田合成社製）を用いて作製したものを使用した。紫外線照
射装置の照射条件は、照射面において、３６５ｎｍ、３８０ｎｍ、３９５ｎｍの波長の照
射強度がそれぞれ２０ｍＷ／ｃｍ2、即ち合計で６０ｍＷ／ｃｍ2となるようにした。そし
て、紫外線をサンプルに５秒間照射し、紫外線照射処理一回当たりの積算光量が３００ｍ
Ｊ／ｃｍ2となる条件で紫外線を照射し、硬化処理を行った。
【０２４０】
ｂ．印刷パターン２
加熱温度５０℃の条件にてメタリックインク組成物を吐出して画像を形成した後に、有
彩色インク組成物を用いて更に画像を形成した。その形成された画像に対して、紫外線照
射装置として、ピーク波長３６５ｎｍの紫外線発光ダイオードＮＩＣＨＩＡｉ− ＬＥＤ
「ＮＣＣＵ０３３」及びピーク波長３８０ｎｍの紫外線発光ダイオードＮＩＣＨＩＡ「Ｎ
ＣＣＵ００１」（共に日亜化学工業社製）、ピーク波長３９５ｎｍの発光ダイオードＥ１
Ｓ４０−０Ｐ０Ｃ６−０１（豊田合成社製）を用いて作製したものを使用した。紫外線照
射装置の照射条件は、照射面において、３６５ｎｍ、３８０ｎｍ、３９５ｎｍの波長の照
射強度がそれぞれ２０ｍＷ／ｃｍ2、即ち合計で６０ｍＷ／ｃｍ2となるようにした。そし
て、紫外線をサンプルに５秒間照射し、紫外線照射処理一回当たりの積算光量が３００ｍ
Ｊ／ｃｍ2となる条件で紫外線を照射し、硬化処理を行った。続いて、黒色インク組成物、白色インク組成物を同時に吐出し、該吐出と同時に又は吐出した後に、形成された画像に対して、上記と同様の条件で紫外線を照射し、硬化処理を行った。
【０２４１】
ｃ．印刷パターン３
加熱温度５０℃の条件にてメタリックインク組成物を用いて画像を形成した後に、続い
て有彩色インク組成物、前記黒色インク組成物、前記白色インク組成物を吐出して画像を
形成した後、該画像に対し、紫外線照射装置として、ピーク波長３６５ｎｍの紫外線発光
ダイオードＮＩＣＨＩＡｉ− ＬＥＤ「ＮＣＣＵ０３３」及びピーク波長３８０ｎｍの紫
外線発光ダイオードＮＩＣＨＩＡ「ＮＣＣＵ００１」（共に日亜化学工業社製）、ピーク
波長３９５ｎｍの発光ダイオードＥ１Ｓ４０−０Ｐ０Ｃ６−０１（豊田合成社製）を用い
て作製したものを使用した。紫外線照射装置の照射条件は、照射面において、３６５ｎｍ、３８０ｎｍ、３９５ｎｍの波長の照射強度がそれぞれ２０ｍＷ／ｃｍ2、即ち合計で６０ｍＷ／ｃｍ2となるようにした。そして、紫外線をサンプルに５秒間照射し、紫外線照射処理一回当たりの積算光量が３００ｍＪ／ｃｍ2となる条件で紫外線を照射し、硬化処理を行った。
【０２４２】
ｄ．印刷パターン４
加熱温度５０℃の条件にてメタリックインク組成物を用いて画像を形成した後に、該画
像に対して６０℃で１５分間乾燥処理を行い、続いて有彩色インク組成物、前記黒色イン
ク組成物、前記白色インク組成物を吐出して画像を形成した後、該画像に対し、紫外線照
射装置として、ピーク波長３６５ｎｍの紫外線発光ダイオードＮＩＣＨＩＡｉ− ＬＥＤ
「ＮＣＣＵ０３３」及びピーク波長３８０ｎｍの紫外線発光ダイオードＮＩＣＨＩＡ「Ｎ
ＣＣＵ００１」（共に日亜化学工業社製）、ピーク波長３９５ｎｍの発光ダイオードＥ１
Ｓ４０−０Ｐ０Ｃ６−０１（豊田合成社製）を用いて作製したものを使用した。紫外線照
射装置の照射条件は、照射面において、３６５ｎｍ、３８０ｎｍ、３９５ｎｍの波長の照
射強度がそれぞれ２０ｍＷ／ｃｍ2、即ち合計で６０ｍＷ／ｃｍ2となるようにした。そし
て、紫外線をサンプルに５秒間照射し、紫外線照射処理一回当たりの積算光量が３００ｍ
Ｊ／ｃｍ2となる条件で紫外線を照射し、硬化処理を行った。
【０２４３】
【表７】
2008239951.tif 000008
【０２４４】
表７に示すように、上記のインクセットを用いた上記インクジェット記録方法により、
任意の色調を帯びたメタリック調の画像を有する記録物を得ることができた。
【実施例２】
【０２４５】
１．メタリックインク組成物
実施例１と同様にして調整した前記メタリック顔料インク組成物（Ｓ１、Ｓ２、Ｓ３）
を用いた。
【０２４６】
２．カラーインク組成物
（１）樹枝状ポリマーの調製
本発明において、樹枝状ポリマーとしてはハイパーブランチポリマーまたはデンドリマ
ーを用いた。
ハイパーブランチポリマーとして、大阪有機化学工業製、「ＳＴＡＲ−５０１」を用い
た。この「ＳＴＡＲ−５０１」は、ジペンタエリスリトールをコアとして官能基を分岐さ
せていったハイパーブランチポリマーであり、希釈モノマーとして、ジペンタエリスリト
ールヘキサアクリレートを含有した、粘度：２１０Ｐａ・ｓ、官能基数２０〜 ９９（ア
クリル基）のものである。
【０２４７】
デンドリマー７および９は以下の通りに合成した。
容量１Ｌの反応容器にエチレンジアミン  ３１ｇ、アクリル酸ジメチル  ２５６ｇ、メ
タノール  ３００ｇを入れ、窒素気流下、４０℃にて攪拌しながら６時間反応を行った。
反応終了後、得られた混合物はロータリーエバポレーターを用いてメタノールを留去した
後、大過剰のジエチルエーテル中に加え再沈殿操作により精製した。得られた反応生成物
１に５００ｇのメタノールを加えて溶解し、次の反応を行った。
【０２４８】
容量２Ｌの反応容器に反応生成物１を含むメタノール溶液を入れ、２４０ｇのエチレン
ジアミンを加えて、窒素気流下、２７℃にて攪拌しながら６時間反応を行った。反応後、
同様にメタノール留去、再沈殿操作による精製後、得られた反応生成物２に１０００ｇの
メタノールを加えて溶解し、次の反応を行った。
【０２４９】
容量５Ｌの反応容器に反応生成物２を含むメタノール溶液を入れ、アクリル酸ジメチル
６６７ｇを入れ、窒素気流下、４０℃にて攪拌しながら６時間反応を行った。反応後、同
様にメタノール留去、再沈殿操作による精製後、得られた反応生成物３に２０００ｇのメ
タノールを加えて溶解し、次の反応を行った。
【０２５０】
反応容器に反応生成物３を含むメタノール溶液を入れ、３６１ｇのエチレンジアミンを
加えて、窒素気流下、２７℃にて攪拌しながら６時間反応を行った。反応後、同様にメタ
ノール留去、再沈殿操作による精製後、得られた反応生成物４に２０００ｇのモレキュラ
シーブを用いて脱水処理したアセトンを加えて溶解し、次の反応を行った。
【０２５１】
反応容器に反応生成物４を含むアセトン溶液  １０００ｇを分取し、カレンズＢＥＩ
（１，１− Ｂｉｓ（ａｃｒｙｌｏｙｌｏｘｙｍｅｔｙｌ）ｅｔｈｙｌ  ｉｓｏｃｙａｎ
ａｔｅ、昭和電工社製）２１５３ｇを添加し、窒素気流下にて撹拌混合した後、ＤＡＢＣ
Ｏ（１，４− Ｄｉａｚａｂｉｃｙｃｌｏ〔２，２，２〕ｏｃｔａｎｅ、東京化成工業社
製）１ｇを更に添加し、撹拌混合し、反応温度を５０℃まで昇温してから６時間反応を行
った。
【０２５２】
反応終了後、ロータリーエバポレーターを用いてアセトンを留去した後、６８３８ｇの
エチレングリコールモノアリルエーテルを添加して、３０重量％濃度のデンドリマー７の
エチレングリコールモノアリルエーテル溶液８を調製した。
この場合、デンドリマー７の１分子の当たりの最外面に配置されたアクリロイル基数は
７２個となる。
【０２５３】
また、反応性生物４を含むアセトン溶液からロータリーエバポレーターを用いてアセト
ンを留去した後、６８３８ｇのエチレングリコールモノアリルエーテルを添加して３０重
量％濃度のデンドリマー９のエチレングリコールアリルエーテル溶液１０を調製した。こ
のデンドリマー９は最外面にラジカル重合性反応基を持たないものである。
【０２５４】
（２）顔料分散液の調製
顔料分散液は下記に示す方法によって調製した。着色剤としてＣ．Ｉ．ピグメントブラ
ック７（カーボンブラック）１５部、分散剤としてのディスコールＮ−５０９（大日精化
工業社製）３．５部に、モノマーとしてのエチレングリコールモノアリルエーテル（日本
乳化剤社製。以下、「ＡＧ」と称する）加えて全体を１００部とし、混合攪拌して混合物
とした。この混合物を、サンドミル（安川製作所社製）を用いて、ジルコニアビーズ（直
径１．５ｍｍ）と共に６時間分散処理を行った。その後ジルコニアビーズをセパレータで
分離しブラック顔料分散液を得た。
【０２５５】
以下同様にしてそれぞれの色に対応する顔料分散液、即ちシアン顔料分散液（Ｃ．Ｉ．
ピグメントブルー１５：３）、マゼンタ顔料分散液（Ｃ．Ｉ．ピグメントヴァイオレッ
ト-１９）、イエロー顔料分散液（Ｃ．Ｉ．ピグメントイエロー１５５）及びホワイト顔
料分散液（二酸化チタン微粒子）を調製した。
【０２５６】
（３）インク組成物Ａ１、インク組成物Ｂ１〜５の調製
下記の表８に示す組成にてインク組成物Ａ１、インク組成物Ｂ１〜５を調製した。即ち、表８に示すモノマー、光ラジカル重合開始剤、重合促進剤、界面活性剤、熱ラジカル重合禁止剤を混合且つ完全に溶解した。次いで顔料分散液を含有する場合には、顔料分散液を攪拌しながら溶媒中に徐々に滴下し、滴下終了後、常温で１時間混合攪拌した。その後、５μｍのメンブランフィルターでそれぞれのインク組成物Ａ１、インク組成物Ｂ１〜５をろ過し、透明インク組成物（インク組成物Ａ１）、ブラックインク組成物（インク組成物Ｂ１）、イエローインク組成物（インク組成物Ｂ２）、マゼンタインク組成物（インク組成物Ｂ３）、シアンインク組成物（インク組成物Ｂ４）及びホワイトインク組成物（インク組成物Ｂ５）とした。表中の数値は「重量％」を示す。
【０２５７】
なお、表中、「ＮＶＦ」は荒川化学工業社製のＮ−ビニルフォルムアミドを意味し、
「ＡＧ」は日本乳化剤社製のエチレングリコールモノアリルエーテルを意味し、「ＳＴＡ
Ｒ−５０１」は大阪有機化学工業社製のハイパーブランチポリマーを意味し、「Ｉｒｇａ
ｃｕｒｅ ８１９」及び「Ｉｒｇａｃｕｒｅ １２７」はチバ スペシャルティ ケミカルズ
社製の光ラジカル重合開始剤を意味し、「Ｄａｒｏｃｕｒｅ ＥＨＡ」はチバ スペシャル
ティ ケミカルズ社製の重合促進剤を意味し、「ＢＹＫ−ＵＶ３５７０」はビックケミー
ジャパン社製のシリコーン系界面活性剤を意味し、「Ｉｒｇａｓｔａｂ  ＵＶ−１０」は
チバ・スペシャルティ・ケミカルズ社製の熱ラジカル重合禁止剤を意味する。
【０２５８】
【表８】
2008239951.tif 000009
（４）インク組成物Ａ２、インク組成物Ｂ６〜１０の調製
前記（３）と同様にして、下記の表９に示す組成のインク組成物Ａ２、インク組成物Ｂ
６〜１０を調製し、透明インク組成物（インク組成物Ａ２）、ブラックインク組成物（イ
ンク組成物Ｂ１６）、イエローインク組成物（インク組成物Ｂ７）、マゼンタインク組成
物（インク組成物Ｂ８）、シアンインク組成物（インク組成物Ｂ９）及びホワイトインク
組成物（インク組成物Ｂ１０）とした。表中の数値は「重量％」を示す。
【０２５９】
なお、表中、「ビスコート  ＃１０００」は大阪有機化学工業社製のハイパーブランチ
ポリマーを意味する。
【０２６０】
【表９】
2008239951.tif 000010
【０２６１】
３．インクセット
前記１及び２で得られた各インク組成物を用い、表１０に示す組み合わせでインクセッ
トを構成した。
【０２６２】
【表１０】
2008239951.tif 000011
【０２６３】
４．評価試験
（１）印刷評価試験
上記３で示したインクセットを使用し、ローランドＤ．Ｇ．株式会社製インクジェット
プリンタ  ＳＪ−５４０を２台用いて、そのうち１台のインクジェットプリンタ（ＩＪＰ
−１）のブラック列にメタリックインク組成物（Ｓ１、Ｓ２又はＳ３）、インク組成物Ａ
１、Ａ２（透明インク組成物）をライトシアン列、インク組成物Ｂ５、Ｂ１０（ホワイト
インク組成物）をライトマゼンタ列に充填した。
【０２６４】
もう一台のインクジェットプリンタ（ＩＪＰ−２）にはそれぞれ対応する色列に対応す
るインク組成物、即ち、インク組成物Ｂ１、Ｂ６（ブラックインク組成物）、インク組成
物Ｂ２、Ｂ７（イエローインク組成物）、インク組成物Ｂ３、Ｂ８（マゼンタインク組成
物）、インク組成物Ｂ４、Ｂ９（シアンインク組成物）をそれぞれブラック列、イエロー
列、マゼンタ列、シアン列に充填し、インク組成物Ａ１、Ａ２（透明インク組成物）をラ
イトシアン列に、インク組成物Ｂ５、Ｂ１０（ホワイトインク組成物）をライトマゼンタ
列に充填した。印刷は下記印刷パターンに従い実施した。
【０２６５】
記録媒体にはＡ４サイズにカットした塩化ビニルシート（Ｖｉｅｗｃａｌ  ２０００
（白）：株式会社  桜井製）、ＰＥＴフィルム（ＰＧ−５０Ｌ：株式会社  ラミーコーポ
レーション製）、ポリカーボネートフィルム（ユーピロン  ＦＥ−２０００：三菱エンジ
ニアリングプラスチック株式会社製）を用いた。そして、下記の評価基準に基づき、印字
物の官能評価を行った。結果を表５に示す。
ＡＡ：映りこんだ物体が明確に判別できるほどのメタリック調光沢が得られた。
Ａ  ：画像に映りこんだ物体が若干判別できる程度のメタリック調光沢が得られた。
Ｂ  ：つや消し調（マット調）のメタリック光沢が得られた。
Ｃ  ：メタリック調の光沢は得られなかった。
【０２６６】
上記インクセットを用いた印刷パターンは以下のとおりである。
ａ．印刷パターン１
前記ＩＪＰ−１を用いて、記録メディアの表面温度が５０℃になる加熱条件にてメタリ
ックインク組成物Ｓ１、インク組成物Ａ１、Ａ２（透明インク組成物）、インク組成物Ｂ
５、Ｂ６〜Ｂ１０（ホワイトインク組成物）を同時に吐出して画像を形成した。その後、
その画像に対して、紫外線照射装置を用いて紫外線を照射し、硬化処理を行った。
【０２６７】
紫外線照射装置としては、ピーク波長３６５ｎｍの紫外線発光ダイオードＮＩＣＨＩＡ
ｉ− ＬＥＤ「ＮＣＣＵ０３３」及びピーク波長３８０ｎｍの紫外線発光ダイオードＮＩ
ＣＨＩＡ「ＮＣＣＵ００１」（共に日亜化学工業社製）、ピーク波長３９５ｎｍの発光ダ
イオードＥ１Ｓ４０−０Ｐ０Ｃ６−０１（豊田合成社製）を用いて作製したものを使用し
た。
【０２６８】
紫外線照射装置の照射条件は、照射面において、３６５ｎｍ、３８０ｎｍ、３９５ｎｍ
の波長の照射強度がそれぞれ２０ｍＷ／ｃｍ2、即ち合計で６０ｍＷ／ｃｍ2となるように
した。そして、紫外線をサンプルに５秒間照射し、紫外線照射処理一回当たりの積算光量
が３００ｍＪ／ｃｍ2となる条件で行った。
【０２６９】
ｂ．印刷パターン２
前記ＩＪＰ−１を用いて、記録メディアの表面温度が５０℃になる加熱条件にてメタリ
ックインク組成物Ｓ１を用いて画像を形成した。その後、前記ＩＪＰ−２を用いて、その
画像の上にインク組成物Ａ１、Ａ２（透明インク組成物）及びＢ１〜Ｂ５、Ｂ６〜Ｂ１０
（ブラック、イエロー、マゼンタ、シアン、ホワイトの各カラーインク組成物）を同時に
吐出して画像を形成した。そして、その画像に対して、前記印刷パターン１と同様の条件
で紫外線を照射し、硬化処理を行った。
【０２７０】
ｃ．印刷パターン３
前記ＩＪＰ−１を用いて、記録メディア上にインク組成物Ａ１、Ａ２（透明インク組成
物）及びＢ５、Ｂ１０（ホワイトインク組成物）を同時に吐出して白色の画像を形成した。その後、その画像に対して、前記印刷パターン１と同様の条件で紫外線を照射し、硬化処理を行った。
【０２７１】
続いて前記ＩＪＰ−１を用いて、表面温度が５０℃になる加熱条件にてメタリックイン
ク組成物Ｓ１を用いて画像を形成した。その後、更に前記ＩＪＰ−２を用いて、メタリッ
ク画像の上にインク組成物Ａ１、Ａ２（透明インク組成物）及びＢ１〜Ｂ５、Ｂ６〜Ｂ１
０（ブラック、イエロー、マゼンタ、シアン、ホワイトの各カラーインク組成物）を同時
に吐出して画像を形成した。そして、その画像に対して、前記と同様の照射条件にて紫外
線を照射し、硬化処理を行った。
【０２７２】
なお、メタリックインク組成物Ｓ１に替えてＳ２、Ｓ３を用い、上記と同様に印刷パタ
ーン１〜３の印刷評価を実施した。
【０２７３】
【表１１】
2008239951.tif 000012
【０２７４】
表１１に示すように、上記のインクセットを用いた上記インクジェット記録方法により、任意の色調を帯びたメタリック調の画像を有する記録物を得ることができた。